(57)【要約】  実質的な乳化形態にある水と、無機充填剤との両方を含むことを特徴とする平版印刷インキが説明される。本発明のインキは、移動性の向上、堆積の減少、および使用可能回数の向上を含む、オフセット平版法における印刷特性の向上を示す。それらはまた、現在利用可能なインキに勝る経費的利点、および、それらの組成物から鉱油を最小限に抑える、または完全に排除する能力を提供する。本発明のインキは、コールドセット型およびヒートセット型を含む輪転系の印刷プロセスと、枚葉給紙型印刷との両方において使用され得る。インキは、周囲温度で、熱エネルギーを用いて、または化学線もしくは電子線を用いて、またはそれらの任意の組み合わせを用いて乾燥させて、耐久性のあるインキ膜となり得る。【特許請求の範囲】
【請求項１】
ａ．  ８〜１５重量％の充填剤と、
ｂ．  １０〜４０重量％の水と、
ｃ．  １つ以上の樹脂と、
ｄ．  １つ以上の顔料または着色剤と、を含むインキであって、
平版法による印刷に適した、前記インキ。
【請求項２】
前記水が、少なくとも９０％は安定した油中水型乳剤として存在する、請求項１に記載のインキ。
【請求項３】
乳化剤、ワックス、分散補助剤、光架橋性エチレン性不飽和モノマー、エチレン性不飽和オリゴマー、光開始剤、有機溶剤、およびトリグリセリド油からなる群から選択される少なくとも１つの作用剤を更に含む、請求項１に記載のインキ。
【請求項４】
前記充填剤が、炭酸カルシウム、粘土、滑石、炭酸マグネシウム、およびシリカからなる群から選択される、請求項１に記載のインキ。
【請求項５】
前記粘土がカオリンである、請求項４に記載のインキ。
【請求項６】
前記充填剤の平均粒径が１．４ミクロン以下である、請求項４に記載のインキ。
【請求項７】
前記樹脂が、炭化水素、炭化水素／ロジン配合物としてのハイブリッド樹脂、アルデヒド樹脂、アルキド樹脂、マレイン酸変性ロジンエステル、およびフェノール変性ロジンエステルからなる群から選択される、請求項１に記載のインキ。
【請求項８】
前記顔料または着色剤が、アゾ染料、アントラキノン染料、キサンテン染料、アジン染料、およびそれらの組み合わせ、ピグメントイエロー１、ピグメントイエロー３、ピグメントイエロー１２、ピグメントイエロー１３、ピグメントイエロー１４、ピグメントイエロー１７、ピグメントイエロー６３、ピグメントイエロー６５、ピグメントイエロー７３、ピグメントイエロー７４、ピグメントイエロー７５、ピグメントイエロー８３、ピグメントイエロー９７、ピグメントイエロー９８、ピグメントイエロー１０６、ピグメントイエロー１１１、ピグメントイエロー１１４、ピグメントイエロー１２１、ピグメントイエロー１２６、ピグメントイエロー１２７、ピグメントイエロー１３６、ピグメントイエロー１３８、ピグメントイエロー１３９、ピグメントイエロー１７４、ピグメントイエロー１７６、ピグメントイエロー１８８、ピグメントイエロー１９４、ピグメントオレンジ５、ピグメントオレンジ１３、ピグメントオレンジ１６、ピグメントオレンジ３４、ピグメントオレンジ３６、ピグメントオレンジ６１、ピグメントオレンジ６２、ピグメントオレンジ６４、ピグメントレッド２、ピグメントレッド９、ピグメントレッド１４、ピグメントレッド１７、ピグメントレッド２２、ピグメントレッド２３、ピグメントレッド３７、ピグメントレッド３８、ピグメントレッド４１、ピグメントレッド４２、ピグメントレッド４８：２、ピグメントレッド５３：１、ピグメントレッド５７：１、ピグメントレッド８１：１、ピグメントレッド１１２、ピグメントレッド１２２、ピグメントレッド１７０、ピグメントレッド１８４、ピグメントレッド２１０、ピグメントレッド２３８、ピグメントレッド２６６、ピグメントブルー１５、ピグメントブルー１５：１、ピグメントブルー１５：２、ピグメントブルー１５：３、ピグメントブルー１５：４、ピグメントブルー６１、ピグメントグリーン７、ピグメントグリーン３６、ピグメントバイオレット１、ピグメントバイオレット１９、ピグメントバイオレット２３、酸化鉄、酸化クロム、フェロシアン化鉄アンモニウム、黒色酸化鉄、ピグメントホワイト６、ピグメントホワイト７、ならびにピグメントブラック７からなる群から選択される、請求項１に記載のインキ。
【請求項９】
前記乳化剤が、トール油脂肪酸の塩、ダイマー酸、ポリアルキレンオキシド界面活性剤、アンバーガム（ａｍｂｅｒｇｕｍ）、アラビアゴム、マレイン化脂肪エステル、マレイン化脂肪アミド、およびジオレイン酸からなる群から選択される、請求項３に記載のインキ。
【請求項１０】
前記分散補助剤が変性大豆油である、請求項３に記載のインキ。
【請求項１１】
前記ワックスが、アミドワックス、エルカ酸アミドワックス、ポリプロピレンワックス、パラフィンワックス、ポリエチレンワックス、ポリテトラフルオロエチレン、カルナバワックス、およびそれらの組み合わせからなる群から選択される、請求項３に記載のインキ。
【請求項１２】
前記有機溶剤または油が、２５℃の液状のモノ、ジ、またはトリグリセリド、重油、炭化水素留出物、および鉱油からなる群から選択される、請求項３に記載のインキ。
【請求項１３】
前記結合剤が、印刷および乾燥中の更なる化学的変性に対して不活性である、請求項３に記載のインキ。
【請求項１４】
ａ．  １〜１０重量％の水と、
ｂ．  １０〜３０重量％の充填剤と、
ｃ．  １つ以上の樹脂と、
ｄ．  １つ以上の顔料または着色剤と、を含むインキであって、
平版法による印刷に適した、前記インキ。
【請求項１５】
前記水が、少なくとも９０％は安定した油中水型乳剤として存在する、請求項１４に記載のインキ。
【請求項１６】
乳化剤、ワックス、分散補助剤、光架橋性エチレン性不飽和モノマー、エチレン性不飽和オリゴマー、光開始剤、有機溶剤、およびトリグリセリド油からなる群から選択される少なくとも１つの作用剤を更に含む、請求項１４に記載のインキ。
【請求項１７】
前記充填剤が、炭酸カルシウム、粘土、滑石、炭酸マグネシウム、およびシリカからなる群から選択される、請求項１４に記載のインキ。
【請求項１８】
前記粘土がカオリンである、請求項１７に記載のインキ。
【請求項１９】
前記充填剤の平均粒径が１．４ミクロン以下である、請求項１７に記載のインキ。
【請求項２０】
前記樹脂が、炭化水素、炭化水素／ロジン配合物としてのハイブリッド樹脂、アルデヒド樹脂、アルキド樹脂、マレイン酸変性ロジンエステル、およびフェノール変性ロジンエステルからなる群から選択される、請求項１４に記載のインキ。
【請求項２１】
前記顔料または着色剤が、アゾ染料、アントラキノン染料、キサンテン染料、アジン染料、およびそれらの組み合わせ、ピグメントイエロー１、ピグメントイエロー３、ピグメントイエロー１２、ピグメントイエロー１３、ピグメントイエロー１４、ピグメントイエロー１７、ピグメントイエロー６３、ピグメントイエロー６５、ピグメントイエロー７３、ピグメントイエロー７４、ピグメントイエロー７５、ピグメントイエロー８３、ピグメントイエロー９７、ピグメントイエロー９８、ピグメントイエロー１０６、ピグメントイエロー１１１、ピグメントイエロー１１４、ピグメントイエロー１２１、ピグメントイエロー１２６、ピグメントイエロー１２７、ピグメントイエロー１３６、ピグメントイエロー１３８、ピグメントイエロー１３９、ピグメントイエロー１７４、ピグメントイエロー１７６、ピグメントイエロー１８８、ピグメントイエロー１９４、ピグメントオレンジ５、ピグメントオレンジ１３、ピグメントオレンジ１６、ピグメントオレンジ３４、ピグメントオレンジ３６、ピグメントオレンジ６１、ピグメントオレンジ６２、ピグメントオレンジ６４、ピグメントレッド２、ピグメントレッド９、ピグメントレッド１４、ピグメントレッド１７、ピグメントレッド２２、ピグメントレッド２３、ピグメントレッド３７、ピグメントレッド３８、ピグメントレッド４１、ピグメントレッド４２、ピグメントレッド４８：２、ピグメントレッド５３：１、ピグメントレッド５７：１、ピグメントレッド８１：１、ピグメントレッド１１２、ピグメントレッド１２２、ピグメントレッド１７０、ピグメントレッド１８４、ピグメントレッド２１０、ピグメントレッド２３８、ピグメントレッド２６６、ピグメントブルー１５、ピグメントブルー１５：１、ピグメントブルー１５：２、ピグメントブルー１５：３、ピグメントブルー１５：４、ピグメントブルー６１、ピグメントグリーン７、ピグメントグリーン３６、ピグメントバイオレット１、ピグメントバイオレット１９、ピグメントバイオレット２３、酸化鉄、酸化クロム、フェロシアン化鉄アンモニウム、黒色酸化鉄、ピグメントホワイト６、ピグメントホワイト７、ならびにピグメントブラック７からなる群から選択される、請求項１４に記載のインキ。
【請求項２２】
前記乳化剤が、トール油脂肪酸の塩、ダイマー酸、ポリアルキレンオキシド界面活性剤、アンバーガム、アラビアゴム、マレイン化脂肪エステル、マレイン化脂肪アミド、およびジオレイン酸からなる群から選択される、請求項１４に記載のインキ。
【請求項２３】
前記分散補助剤が変性大豆油である、請求項１４に記載のインキ。
【請求項２４】
前記ワックスが、アミドワックス、エルカ酸アミドワックス、ポリプロピレンワックス、パラフィンワックス、ポリエチレンワックス、ポリテトラフルオロエチレン、カルナバワックス、およびそれらの組み合わせからなる群から選択される、請求項１４に記載のインキ。
【請求項２５】
前記有機溶剤または油が、２５℃の液状のモノ、ジ、またはトリグリセリド、重油、炭化水素留出物、および鉱油からなる群から選択される、請求項１４に記載のインキ。
【請求項２６】
前記結合剤が、印刷および乾燥中の更なる化学的変性に対して不活性である、請求項１４に記載のインキ。
【請求項２７】
ａ．  ２〜２０重量％の水と、
ｂ．  ３〜１０重量％の充填剤と、
ｃ．  １つ以上の顔料または着色剤と、
ｄ．  １つ以上の光架橋性化合物と、を含むエネルギー硬化型インキであって、
平版法による印刷に適した、前記エネルギー硬化型インキ。
【請求項２８】
約Ｄ＝５０  １／秒の剪断速度において約５〜１００ＰａＳの粘度を有するインキであって、
ａ．  約５〜３０％のアクリルモノマーと、
ｂ．  約５〜３０％のアクリルオリゴマーと、
ｃ．  約０〜２５％の不活性樹脂と、
ｄ．  約５〜２５％の着色剤または顔料と、
ｅ．  約０〜２０％の光開始剤と、
ｆ．  約２〜２０％の水と、
ｇ．  約３〜１０％の充填剤と、
ｈ．  約０〜４％の添加剤と、
を含み、前記インキが、１０℃／分の冷却速度での示差走査熱量測定法（ＤＳＣ）による測定で、乳化水に対して−４０℃未満のピーク最大値を示すことを特徴とする、請求項２７に記載のインキ。
【請求項２９】
前記インキ中の前記水が、１０℃／分の冷却速度で測定される、０〜−２０℃および−３０〜−６０℃での示差走査熱量測定法における熱流量の統合領域の比による測定で、乳化水と自由水との比が９：１を超える、大部分が乳化した水であることを特徴とする、請求項２７に記載のインキ。
【請求項３０】
前記光架橋性エチレン性不飽和モノマーが、１，２−エチレングリコールジアクリレート、１，４−ブタンジオールジアクリレート、１，６−ヘキサンジオールジアクリレート、ジプロピレングリコールジアクリレート、ネオペンチルグリコールジアクリレート、エトキシル化ネオペンチルグリコールジアクリレート、プロポキシル化ネオペンチルグリコールジアクリレート、トリプロピレングリコールジアクリレート、ビスフェノールＡジアクリレート、エトキシル化ビスフェノールＡジアクリレート、ビスフェノールＡジグリシジルエーテルジアクリレート、エトキシル化ビスフェノールＡジアクリレート、ポリ（エチレン）グリコールジアクリレート、トリメチロールプロパントリアクリレート、トリメチロールプロパントリメタクリレート、エトキシル化トリメチロールプロパントリアクリレート、プロポキシル化トリメチロールプロパントリアクリレート、プロポキシル化グリセロールトリアクリレート、ペンタエリスリトールトリアクリレート、エトキシル化ペンタエリスリトールトリアクリレート、プロポキシル化ペンタエリスリトールテトラアクリレート、エトキシル化ペンタエリスリトールテトラアクリレート、ジ（トリメチロールプロパン）テトラアクリレート、ジ（ペンタエリスリトール）ペンタアクリレート、ジ（ペンタエリスリトール）ヘキサアクリレート、エトキシル化ジ（ペンタエリスリトール）ヘキサアクリレート、またはそれらの混合物からなる群から選択され、好ましくは、エトキシル化トリメチロールプロパントリアクリレート類、エトキシル化ペンタエリスリトールトリアクリレート類、およびプロポキシル化ペンタエリスリトールテトラアクリレート類である、請求項２８に記載のインキ。
【請求項３１】
前記光架橋性エチレン性不飽和オリゴマーが、エポキシアクリレート、ポリエステルアクリレート、アクリル化ポリウレタン、アクリル化ポリアクリレート、アクリル化ポリエーテル、アマニ油ならびに大豆およびヒマシ油系のアクリル化エポキシ化油、ならびにそれらの混合物からなる群から選択される、請求項２８に記載のインキ。
【請求項３２】
前記光開始剤が、ベンゾフェノン類、ベンジルケタール類、ジアルコキシアセトフェノン類、ヒドロキシアルキル−アセトフェノン類、アミノアルキルフェノン類、アクリルホスフィンオキシド類、およびチオキサントン類、例えば、ベンゾフェノン、メチルベンゾフェノン、４−フェニルベンゾフェノン、４，４’−ビス（ジメチルアミノ）−ベンゾフェノン、４，４’−ビス（ジエチルアミノ）−ベンゾフェノン、２，２−ジメトキシ−２−フェニルアセトフェノン、ジメトキシアセトフェノン、ジエトキシ−アセトフェノン、２−ヒドロキシ−２−メチル−１−フェニルプロパン−１−オン、２−ベンジル−２−ジメチルアミノ−１−（４−モルホリノフェニル）−ブタン−１−オン、２−メチル−１−［４（メトキシチオ）−フェニル］−２−モルホリノプロパン−２−オン、ジ（フェニルアシルフェニル）ホスフィンオキシド、ジフェニル（２，４，６−トリメチルベンゾイル）ホスフィンオキシド、２，４，６−トリメチルベンゾイルエトキシフェニルホスフィンオキシド、２−イソプロピルチオキサントン、４−イソプロピルチオキサントン、２，４−ジメチルチオキサントン、またはそれらの混合物からなる群から選択される、請求項２８に記載のインキ。
【請求項３３】
前記乳化水が、１３μｍ未満のサイズを有する水液滴を９０％超有することを特徴とする、請求項２７に記載のインキ。
【請求項３４】
前記インキが、Ｍｉｔｓｕｂｉｓｈｉが提供するオフセット印刷シミュレータ上での前記収集されるインキによる測定で、乳化水なしの同一の調合と比較して、５〜１００％の向上した移動性を呈することを特徴とする、請求項２７に記載のインキ。
【請求項３５】
前記インキが、６％未満の乳化水を有し、ＨＬＢ値が２〜１８の水溶性無機塩類または乳化剤を含有せず、かつ水溶性モノマーおよび樹脂を含有しないことを特徴とする、請求項２７に記載のインキ。
【請求項３６】
前記添加剤が、ワックス、乳化剤、フッ化炭素系界面活性剤、シリコーン、有機ポリマー系およびモノマー系界面活性剤、および変性大豆油からなる群から選択される、請求項２８に記載のインキ。
【請求項３７】
前記ワックスが、アミドワックス、エルカ酸アミドワックス、ポリプロピレンワックス、パラフィンワックス、ポリエチレンワックス、ポリテトラフルオロエチレン、カルナバワックス、およびそれらの組み合わせからなる群から選択される、請求項３６に記載のインキ。
【請求項３８】
前記乳化剤が、トール油脂肪酸の塩、ダイマー酸、ポリアルキレンオキシド界面活性剤、アンバーガム、アラビアゴム、マレイン化脂肪エステル、マレイン化脂肪アミド、およびジオレイン酸からなる群から選択される、請求項３６に記載のインキ。
【請求項３９】
前記不活性樹脂が、ポリアクリレート類、ポリエステル類、ポリウレタン類、ポリアミド類、ケトン樹脂、アルデヒド樹脂、アルキド樹脂、フェノール−ホルムアルデヒド樹脂、ロジン樹脂、炭化水素樹脂、アルキド樹脂、またはそれらの混合物からなる群から選択される、請求項２８に記載のインキ。
【請求項４０】
前記顔料または着色剤が、アゾ染料、アントラキノン染料、キサンテン染料、アジン染料、およびそれらの組み合わせ、ピグメントイエロー１、ピグメントイエロー３、ピグメントイエロー１２、ピグメントイエロー１３、ピグメントイエロー１４、ピグメントイエロー１７、ピグメントイエロー６３、ピグメントイエロー６５、ピグメントイエロー７３、ピグメントイエロー７４、ピグメントイエロー７５、ピグメントイエロー８３、ピグメントイエロー９７、ピグメントイエロー９８、ピグメントイエロー１０６、ピグメントイエロー１１１、ピグメントイエロー１１４、ピグメントイエロー１２１、ピグメントイエロー１２６、ピグメントイエロー１２７、ピグメントイエロー１３６、ピグメントイエロー１３８、ピグメントイエロー１３９、ピグメントイエロー１７４、ピグメントイエロー１７６、ピグメントイエロー１８８、ピグメントイエロー１９４、ピグメントオレンジ５、ピグメントオレンジ１３、ピグメントオレンジ１６、ピグメントオレンジ３４、ピグメントオレンジ３６、ピグメントオレンジ６１、ピグメントオレンジ６２、ピグメントオレンジ６４、ピグメントレッド２、ピグメントレッド９、ピグメントレッド１４、ピグメントレッド１７、ピグメントレッド２２、ピグメントレッド２３、ピグメントレッド３７、ピグメントレッド３８、ピグメントレッド４１、ピグメントレッド４２、ピグメントレッド４８：２、ピグメントレッド５３：１、ピグメントレッド５７：１、ピグメントレッド８１：１、ピグメントレッド１１２、ピグメントレッド１２２、ピグメントレッド１７０、ピグメントレッド１８４、ピグメントレッド２１０、ピグメントレッド２３８、ピグメントレッド２６６、ピグメントブルー１５、ピグメントブルー１５：１、ピグメントブルー１５：２、ピグメントブルー１５：３、ピグメントブルー１５：４、ピグメントブルー６１、ピグメントグリーン７、ピグメントグリーン３６、ピグメントバイオレット１、ピグメントバイオレット１９、ピグメントバイオレット２３、酸化鉄、酸化クロム、フェロシアン化鉄アンモニウム、黒色酸化鉄、ピグメントホワイト６、ピグメントホワイト７、ならびにピグメントブラック７からなる群から選択される、請求項２７に記載のインキ。
【請求項４１】
前記充填剤が、炭酸カルシウム、粘土、滑石、炭酸マグネシウム、およびシリカからなる群から選択される、請求項２７に記載のインキ。
【請求項４２】
前記粘土がカオリンである、請求項２７に記載のインキ。
【請求項４３】
前記充填剤の平均粒径が１．４ミクロン以下である、請求項２７に記載のインキ。
【請求項４４】
請求項１に記載のインキを製造するためのプロセスであって、
ａ．  少なくとも１つの充填剤、樹脂、および着色剤を組み合わせて、事前に練肉されたインキを形成するステップと、
ｂ．  水を、前記水が乳化するのに十分な剪断下で撹拌しながら、かつ操作の温度を約６０℃未満に維持しながら、前記事前に練肉されたインキに添加するステップと、を含む、前記プロセス。
【請求項４５】
前記水が前記事前に練肉されたインキと混合されているときに、１つ以上の乳化剤を、共にまたは順次添加するステップを更に含む、請求項４４に記載のインキを製造するためのプロセス。
【請求項４６】
添加中に前記乳化剤のｐＨを制御することを更に含む、請求項４５に記載のインキを製造するためのプロセス。
【請求項４７】
前記ｐＨが好ましくは８．０〜９．５である、請求項４６に記載のインキを製造するためのプロセス。
【請求項４８】
前記ｐＨが好ましくは４．０〜５．５である、請求項４６に記載のインキを製造するためのプロセス。
【請求項４９】
請求項１に記載のインキを基材上に印刷するステップと、その後、前記インキを、化学線、電子線、熱、赤外線、および空気乾燥を含む群から選択される手段のうちの１つ以上を用いて硬化して、前記基材上に乾燥したインキ膜を形成するステップとを含む、オフセット平版印刷のプロセス。
【請求項５０】
請求項４９に記載の方法によって製作された印刷物品。
【請求項５１】
梱包品としての使用に適した、請求項４９に記載の方法によって製作された印刷物品。
【請求項５２】
請求項１４に記載のインキを製造するためのプロセスであって、
ａ．  少なくとも１つの充填剤、樹脂、および着色剤を組み合わせて、事前に練肉されたインキを形成するステップと、
ｂ．  水を、前記水が乳化するのに十分な剪断下で撹拌しながら、かつ操作の温度を約６０℃未満に維持しながら、前記事前に練肉されたインキに添加するステップと、を含む、前記プロセス。
【請求項５３】
前記水が前記事前に練肉されたインキと混合されているときに、１つ以上の乳化剤を、共にまたは順次添加するステップを更に含む、請求項５２に記載のインキを製造するためのプロセス。
【請求項５４】
添加中に前記乳化剤のｐＨを制御することを更に含む、請求項５３に記載のインキを製造するためのプロセス。
【請求項５５】
前記ｐＨが好ましくは８．０〜９．５である、請求項５４に記載のインキを製造するためのプロセス。
【請求項５６】
前記ｐＨが好ましくは４．０〜５．５である、請求項５４に記載のインキを製造するためのプロセス。
【請求項５７】
請求項１４に記載のインキを基材上に印刷するステップと、その後、前記インキを、化学線、電子線、熱、赤外線、および空気乾燥を含む群から選択される手段のうちの１つ以上を用いて硬化して、前記基材上に乾燥したインキ膜を形成するステップとを含む、オフセット平版印刷のプロセス。
【請求項５８】
請求項５７に記載の方法によって製作された印刷物品。
【請求項５９】
梱包品としての使用に適した、請求項５７に記載の方法によって製作された印刷物品。
【請求項６０】
請求項２７に記載のインキを製造するためのプロセスであって、
ａ．  少なくとも１つの充填剤、光架橋性化合物、および着色剤を組み合わせて、事前に練肉されたインキを形成するステップと、
ｂ．  水を、前記水が乳化するのに十分な剪断下で撹拌しながら、かつ操作の温度を約６０℃未満に維持しながら、前記事前に練肉されたインキに添加するステップと、を含む、前記プロセス。
【請求項６１】
前記水が前記事前に練肉されたインキと混合されているときに、１つ以上の乳化剤を、共にまたは順次添加するステップを更に含む、請求項６０に記載のインキを製造するためのプロセス。
【請求項６２】
添加中に前記乳化剤のｐＨを制御することを更に含む、請求項６１に記載のインキを製造するためのプロセス。
【請求項６３】
前記ｐＨが好ましくは８．０〜９．５である、請求項６２に記載のインキを製造するためのプロセス。
【請求項６４】
前記ｐＨが好ましくは４．０〜５．５である、請求項６２に記載のインキを製造するためのプロセス。
【請求項６５】
請求項２７に記載のインキを基材上に印刷するステップと、その後、前記インキを、化学線、電子線、熱、赤外線、および空気乾燥を含む群から選択される手段のうちの１つ以上を用いて硬化して、前記基材上に乾燥したインキ膜を形成するステップとを含む、オフセット平版印刷のプロセス。
【請求項６６】
請求項６５に記載の方法によって製作された印刷物品。
【請求項６７】
梱包品としての使用に適した、請求項６５に記載の方法によって製作された印刷物品。
【発明の詳細な説明】
【技術分野】
【０００１】
関連出願の相互参照
本出願は、２０１２年６月１５日に出願された米国仮特許出願第６１／６６０，１５９号、２０１２年１１月１４日に出願された米国仮特許出願第６１／７２６，１７２号、２０１３年３月６日に出願された米国仮特許出願第６１／７７３，２０４号、および２０１３年３月１５日に出願された米国仮特許出願第６１／７８９，２２６号の優先権を主張するものであり、参照により本明細書に組み込まれる。
【背景技術】
【０００２】
本発明は、水と無機充填剤との両方を相当量含むことを特徴とする平版印刷インキに関する。本発明はまた、含まれる水を、安定した乳剤として安定化する手段に関する。
【０００３】
平版印刷プロセスが成功するかどうかは、インキが印刷版、およびオフセット平版法に対しては印刷ブランケットに移動する前に、インキが水性湿し水と安定した乳剤を形成する能力にある程度依存することは、当業者に周知である。Ｖａｎ  Ｎｏｓｔｒａｎｄ  Ｒｅｉｎｈｏｌｄ（Ｉｎｔｅｒｎａｔｉｏｎａｌ）Ｃｏ．Ｌｔｄ．によって出版されたＴｈｅ  Ｐｒｉｎｔｉｎｇ  Ｉｎｋ  Ｍａｎｕａｌ，４ｔｈ  Ｅｄｉｔｉｏｎ（１９８８）、およびＴｈｅ  Ｇｒａｐｈｉｃｓ  Ａｒｔｓ  Ｔｅｃｈｎｉｃａｌ  Ｆｏｕｎｄａｔｉｏｎ，Ｉｎｃ．によって出版されたＴｈｅ  Ｌｉｔｈｏｇｒａｐｈｅｒｓ  Ｍａｎｕａｌ，７ｔｈ  Ｅｄｉｔｉｏｎ（１９８３）は共に、平版印刷操作において典型的に使用される装備品、手順、および物質を教示する。
【０００４】
印刷インキと湿し水との間の良好な乳化を達成することに関する一般的な課題は、Ｗ．Ｂｅｉｅｒ  ｅｔ  ａｌ．：“Ｅｍｕｌｓｉｆｙｉｎｇ  ｏｆ  ｄａｍｐｅｎｉｎｇ  ｓｏｌｕｔｉｏｎ  ｉｎ  ｏｆｆｓｅｔ  ｉｎｋ  ｉｎ  ｓｈｏｒｔ  ｉｎｋｉｎｇ  ｕｎｉｔｓ”，３１ｓｔ  Ｉｎｔｅｒｎａｔｉｏｎａｌ  Ｒｅｓｅａｒｃｈ  Ｃｏｎｆｅｒｅｎｃｅ  ｏｆ  ＩＡＲＩＧＡＩ，Ｃｏｐｅｎｈａｇｅｎ，Ｄｅｎｍａｒｋ．０５．０９．−０８．０９．２００４，Ｐｒｏｃ．ｐａｇｅ  ６５，Ｖｏｌ．３１）、およびＴｅｘｔｉｌｅ  Ｒｅｓｅａｒｃｈ  Ｊｏｕｒｎａｌ，Ｓｅｐｔｅｍｂｅｒ  １９８１，Ｖｏｌ．５１，ｎｏ．９，ｐａｇｅｓ  ６０７−６１３中で説明される。
【０００５】
乳剤が、例えば、２つの構成成分を共に高速で撹拌することで、またはＺブレードもしくは類似の混合機中で混合することで、水または大部分が水性の媒体を平版インキに組み込むことによって作製され得ることは、当業者に周知である。しかしながら、そのような乳剤は必ずしも安定しているとは限らない。更に、乳化剤があまりに多くの量で使用されると、過剰乳化、およびその結果平版インキの劣った性能を引き起こす可能性があり、また印刷後の乾燥したインキ膜を粘着性にする可能性があることも、当業者に公知である。
【０００６】
従来のオフセット印刷プロセスにおいて平版インキの乳化性を向上させることは、ヒートセット印刷インキの構成成分として有用な非水溶性ポリマー界面活性剤を含有する安定したオフセット乳剤インキを開示する、共にＫｒｉｓｈｎａｎらに対する米国特許第７，９０９，９２４号および米国特許第７，９８５，８２０号によって教示される。
【０００７】
安定した乳化平版印刷インキシステムをより優れて提供するために、水を印刷インキに組み込み、特別な水なし印刷版との併用で、印刷プロセス中の別の湿し水の必要性を除去しようと試みる、いわゆる「単一流体」または「自己湿し（ｓｅｌｆ−ｄａｍｐｅｎｉｎｇ）」インキが開発された。インキ／水乳剤は、インキの保管中、および印刷の初期段階では安定していなければならないが、水は、満足のいく乾燥したインキ膜を得るために、印刷の最終段階でインキから放出されなければならない。Ｌｅｅらに対する米国特許第７，２４０，６１５号は、水なし平版法のためのグリセロールを含有する単一流体平版インキを教示する。Ｌａｔｕｎｓｋｉらに対する国際公開第２００４／０４１９４６号は、連続相および乳化相を含む単一流体平版印刷インキを開示する。乳化相は水およびポリオールを含む。Ｋｉｎｇｍａｎらに対する米国特許第６１４０３９２号も、連続相が酸官能性ビニル樹脂を含み、不連続（乳化）相がポリエチレングリコールを含む、水なしオフセット平版法に適した単一流体印刷インキを開示する。Ｌｅｅらに対する米国特許公開第２００４／００１３９８３号は、単一流体インキ中の安定した乳剤に対して適切な疎水性親水性バランス（ＨＬＢ）の界面活性剤を選択することの重要性を教示する。
【０００８】
Ｌａｋｓｉｎらに対する米国特許公開第２００４／１１５５６１号は、水なし平版法に適した、単一流体エネルギー硬化型インキを開示する。Ｂａｔｔｅｒｓｂｙらに対する国際公開第２００４／０４５８６３号は、単一流体平版インキおよび特別なｐＨ中性の版胴を利用した、平版印刷（ｐｌａｎｏｇｒａｐｈｉｃ  ｐｒｉｎｔｉｎｇ）設備および方法を開示する。
【０００９】
平版インキと大部分が水性の媒体との乳化の成功が、乳化水相の良好なレベルを達成し、かつその乳剤の安定性を維持するために、特別な乳化剤の使用を必要とし得ることも当業者に周知である。上述の参考文献は、これに関して有用であるとして、ポリオールおよびポリマー酸を開示する。ごく最近では、「単一流体」インキとして利用されるように特別に設計されていない平版インキへの水の組み込みが、Ｈａｒｕｉらに対する米国特許第８，０１３，０３４号中で説明され、それは、乳化安定剤と水溶性ポリマーとの両方の使用を必要とする、乳化形態にある水をオフセット印刷インキに組み込む方法を開示する。マレイン化脂肪エステルおよびアミドに基づく別の新規乳化化学作用が、米国特許第８，０１３，０３３号中でＨａｒｕｉらによって開示される。引用されている、平版印刷インキへの水の組み込みに対する一動機は、そのインキの揮発性有機成分（ＶＯＣ）を減少させることである。ＶＯＣは、大気質に有害であり、かつ印刷店の環境、特に印刷機を操作しなければならない印刷者に害を及ぼす。従来、一部の平版インキ、例えばオフセット輪転用ヒートセットインキは、３０〜４５％のＶＯＣを含有する。別のものは、インキの単位重量当たりの原料費を削減することである。
【００１０】
平版印刷に適したインキはまた、頻繁に、構成成分として増量剤または充填剤を含む。ベントナイト、モンモリロナイトおよびカオリン粘土、炭酸カルシウム、ならびに他の無機物を含むそのような物質が、特定の印刷濃度を達成するためにインキ中に必要とされる高価な顔料および着色剤の量を削減するための手段として、当業者に公知である。それらはまた、インキのレオロジー特性を最適化して、移動および印刷適性を促進し、ブランケットまたは印刷版上の堆積、ミスチング、およびフリンジを最小限に抑えることにおいて価値がある。伝統的な増量剤および充填剤が、Ｂｌｕｅｐｒｉｎｔによって出版されたＴｈｅ  Ｐｒｉｎｔｉｎｇ  Ｉｎｋ  Ｍａｎｕａｌ−Ｌｅａｃｈ，Ｒｏｂｅｒｔ、Ｐｉｅｒｃｅ，Ｒａｙ．Ｆｉｆｔｈ  Ｅｄｉｔｉｏｎ（１９９３）（１９１〜５頁）中で開示され、それは平版インキのための典型的な充填剤および増量剤を説明し、Ｆｉｎｌａｙｓｏｎに対する米国第４，１９３，８０６号は、スメクタイト型粘土および第４級アンモニウム塩から作製された親有機性粘土ゲル化剤を含有する有機インキ展色剤を開示する。共にＤｕｒｈａｍらに対する米国第４，９８１，５１７号および米国第５，１３７，５６８号は、平版オフセットおよび凸版印刷インキにおける体質顔料、具体的にはカオリン粘土の、それらを第４級アンモニウム塩で処理したことによる向上した分散を教示する。平版印刷におけるインキ移動および関連する課題は、Ｂｌｕｅｐｒｉｎｔによって出版されたＴｈｅ  Ｐｒｉｎｔｉｎｇ  Ｉｎｋ  Ｍａｎｕａｌ−Ｌｅａｃｈ，  Ｒｏｂｅｒｔ；Ｐｉｅｒｃｅ，Ｒａｙ．Ｆｉｆｔｈ  Ｅｄｉｔｉｏｎ（１９９３）（７９２〜７頁）中で考察される。
【００１１】
先行技術は、平版法、および具体的にはオフセット平版法による印刷に適したインキを経済的に利用できるようにして、この印刷プロセスの価値を最大化する必要があることを実証する。また、平版インキのＶＯＣと、後に梱包品中で汚染を生む可能性のある移行性構成成分との両方を最小限にすることによって、平版インキが環境に与える影響を最小限にする必要もある。Ｋａｎｔｏｎａｌｅｓ  Ｌａｂｏｒ  Ｚｕｒｉｃｈでスイスにて行われた最近の研究では、多量の鉱油が、再生紙およびボード廃材、とりわけ新聞紙廃材から作製された、梱包材料として使用されたボール紙から食品に移行したことが見出された。新聞紙廃材は、それらの新聞紙を初めに印刷するために使用されたコールドセットインキの残留物を含み、コールドセットインキは、紙基材に定着するその乾燥機構を促進するために、鉱油を多く含有する。
【先行技術文献】
【特許文献】
【００１２】
【特許文献１】米国特許第７，９０９，９２４号
【特許文献２】米国特許第７，９８５，８２０号
【特許文献３】米国特許第７，２４０，６１５号
【特許文献４】国際公開第２００４／０４１９４６号
【特許文献５】米国特許第６１４０３９２号
【特許文献６】米国特許公開第２００４／００１３９８３号
【特許文献７】米国特許公開第２００４／１１５５６１号
【特許文献８】国際公開第２００４／０４５８６３号
【特許文献９】米国特許第８，０１３，０３４号
【特許文献１０】米国特許第８，０１３，０３３号
【特許文献１１】米国第４，１９３，８０６号
【特許文献１２】米国第４，９８１，５１７号
【特許文献１３】米国第５，１３７，５６８号
【非特許文献】
【００１３】
【非特許文献１】Ｖａｎ  Ｎｏｓｔｒａｎｄ  Ｒｅｉｎｈｏｌｄ（Ｉｎｔｅｒｎａｔｉｏｎａｌ）Ｃｏ．Ｌｔｄ．によって出版されたＴｈｅ  Ｐｒｉｎｔｉｎｇ  Ｉｎｋ  Ｍａｎｕａｌ，４ｔｈ  Ｅｄｉｔｉｏｎ（１９８８）
【非特許文献２】Ｔｈｅ  Ｇｒａｐｈｉｃｓ  Ａｒｔｓ  Ｔｅｃｈｎｉｃａｌ  Ｆｏｕｎｄａｔｉｏｎ，Ｉｎｃ．によって出版されたＴｈｅ  Ｌｉｔｈｏｇｒａｐｈｅｒｓ  Ｍａｎｕａｌ，７ｔｈ  Ｅｄｉｔｉｏｎ（１９８３）
【非特許文献３】Ｗ．Ｂｅｉｅｒ  ｅｔ  ａｌ．：“Ｅｍｕｌｓｉｆｙｉｎｇ  ｏｆ  ｄａｍｐｅｎｉｎｇ  ｓｏｌｕｔｉｏｎ  ｉｎ  ｏｆｆｓｅｔ  ｉｎｋ  ｉｎ  ｓｈｏｒｔ  ｉｎｋｉｎｇ  ｕｎｉｔｓ”，３１ｓｔ  Ｉｎｔｅｒｎａｔｉｏｎａｌ  Ｒｅｓｅａｒｃｈ  Ｃｏｎｆｅｒｅｎｃｅ  ｏｆ  ＩＡＲＩＧＡＩ，Ｃｏｐｅｎｈａｇｅｎ，Ｄｅｎｍａｒｋ．０５．０９．−０８．０９．２００４，Ｐｒｏｃ．ｐａｇｅ  ６５，Ｖｏｌ．３１）
【非特許文献４】Ｔｅｘｔｉｌｅ  Ｒｅｓｅａｒｃｈ  Ｊｏｕｒｎａｌ，Ｓｅｐｔｅｍｂｅｒ  １９８１，Ｖｏｌ．５１，ｎｏ．９，ｐａｇｅｓ  ６０７−６１３
【非特許文献５】Ｂｌｕｅｐｒｉｎｔによって出版されたＴｈｅ  Ｐｒｉｎｔｉｎｇ  Ｉｎｋ  Ｍａｎｕａｌ−Ｌｅａｃｈ，Ｒｏｂｅｒｔ、Ｐｉｅｒｃｅ，Ｒａｙ．Ｆｉｆｔｈ  Ｅｄｉｔｉｏｎ（１９９３）（１９１〜５頁、７９２〜７頁）
【発明の概要】
【発明が解決しようとする課題】
【００１４】
先行技術は、水または大部分が水性の媒体を平版インキに含めること、およびそれとは別に、充填材および増量剤を平版インキに含めることに焦点を当てていた。印刷装備品が今まで以上に精緻になり、より短い起動時間、より早い回線速度、およびより豊富な種類の基材で実行することができるため、該インキの性能を絶えず向上させる必要が更にある。
【００１５】
更に、先行技術は、水なし印刷の概念の下で、または自己湿しインキもしくは単一流体平版インキという同義語の下で乳化オフセットインキを説明したが、空気酸化（いわゆる「枚葉給紙」インキ）、溶剤の蒸発または基材への吸収（いわゆる「コールドセット」インキ）によって、または熱風もしくは遠赤外線放射の形態における熱の適用（いわゆる「ヒートセット」インキ）を通して乾燥するインキに対してのみであった。乳化平版インキの同じ利益を、化学線を通してまたは電子線によって硬化するそれらのインキ（いわゆる「エネルギー硬化型」インキ）に対して利用できる向上した移動を伴って有する必要がある。エネルギー硬化型平版インキの構成成分として通常存在するオリゴマー、モノマー、および光開始剤がそれら自体高価であることを考えれば、そのようなエネルギー硬化型インキの原料費を最小限にする必要が更にある。したがって、高価であり、印刷および硬化後の乾燥したインキ膜を粘着性にする可能性がある乳化剤を必要とすることなく、安定した水／インキ乳剤が存在する、利用可能なエネルギー硬化型インキを有する必要がある。
【課題を解決するための手段】
【００１６】
本発明は、
ａ）  ８〜１５重量％の充填剤と、
ｂ）  １０〜４０重量％の水と、
ｃ）  １つ以上の樹脂と、
ｄ）  １つ以上の顔料または着色剤と、を含むインキであって、
平版法による印刷に適したインキを提供する。
【００１７】
本発明はまた、
ａ）  １〜１０重量％の水と、
ｂ）  １０〜３０重量％の充填剤と、
ｃ）  １つ以上の樹脂と、
ｄ）  １つ以上の顔料または着色剤と、を含むインキであって、
平版法による印刷に適したインキを提供する。
【００１８】
本発明は更に、
ａ）  ２〜２０重量％の水と、
ｂ）  ３〜１０重量％の充填剤と、
ｃ）  １つ以上の顔料または着色剤と、
ｄ）  １つ以上の光架橋性化合物と、を含むエネルギー硬化型インキであって、
平版法による印刷に適したインキを提供する。
【００１９】
本発明はまた、本発明のインキを製造するための方法であって、
ａ）  少なくとも１つの充填剤、樹脂、および着色剤を組み合わせて、事前に練られたインキを形成するステップと、
ｂ）  水が乳化するのに十分な剪断下で撹拌しながら、かつ操作の温度を約６０℃未満に維持しながら、該事前に練られたインキに水を添加するステップと、を含む方法を提供する。
【００２０】
本発明は更に、本発明のエネルギー硬化型インキを製造するための方法であって、
ａ．  少なくとも１つの充填剤、光架橋性化合物、および着色剤を組み合わせて、事前に練られたインキを形成するステップと、
ｂ．  水が乳化するのに十分な剪断下で撹拌しながら、かつ操作の温度を約６０℃未満に維持しながら、該事前に練られたインキに水を添加するステップと、を含む方法を提供する。
【００２１】
本発明はまた、本発明の任意のインキを基材上に印刷するステップと、その後、該インキを、化学線、電子線、熱、赤外線、および空気乾燥を含む群から選択される手段のうちの１つ以上を用いて硬化して、該基材上に乾燥したインキ膜を形成するステップとを含む、オフセット平版印刷の方法を提供する。
【００２２】
本発明は更に、本発明のインキのうちの任意のものを基材上に印刷する方法によって製作された印刷物品を提供する。
【発明を実施するための形態】
【００２３】
これまでに公知のものよりも原料費においてより経済的であり、環境への影響が最小化され、かつそれでも当業者に公知のそれらのインキに対して同等または優位な様に機能する、平版印刷インキを実証することが本発明の目的である。先行技術は、水または大部分が水性の媒体を平版インキに含めること、およびそれとは別に、充填材および増量剤を平版インキに含めることに焦点を当てていた。
【００２４】
該インキを、酸化乾燥、周囲環境下の乾燥、熱または赤外線エネルギーの適用を通しての乾燥、および化学線もしくは電子線を用いての乾燥によって、または前述の硬化プロセスの任意の組み合わせによって、耐久性のある乾燥膜へと硬化することを更に提供することが、本発明の別の目的である。
【００２５】
一実施形態では、１０〜４０重量％の水、および８〜１５重量％の無機充填剤を含み、平版インキの作製に適した、少なくとも１つの樹脂、および少なくとも１つの顔料または着色剤を更に含む、新規の平版印刷インキが開示される。本発明のインキは、２０〜４０重量％の水、および１０〜１５重量％の充填剤または増量剤を含むことが好ましい。本発明のインキは、３０〜４０重量％の水、および１０〜１５重量％の充填剤または増量剤を含むことが最も好ましい。これにより、相当量の水または大部分が水性の媒体を平版インキに含むことの保管安定性、印刷性能、環境適合性、およびコスト競争力における利点と、相当量の充填剤または増量剤を含むことによって得られる利点とが組み合わされた。１０重量％より高い充填剤投入量が、水乳剤の安定化を助けることも見出された。特に水が事前に乳化されたインキにおいては、水が「結合水」であることを特徴とし得ることも更に見出された。これは、水相が、あたかもそれが固体の構成成分であるかのように作用し、インキの構造的な結合システムの一部となることを意味する。故に、高レベルの水および充填剤または増量剤の両方が共依存的に作用して、本発明の平版インキのレオロジーおよび印刷性能を最適化する。
【００２６】
別の実施形態では、１０〜３０重量％の無機充填剤、および１〜１０重量％の水を含み、平版インキの作製に適した、少なくとも１つの樹脂、および少なくとも１つの顔料または着色剤を更に含む、新規の平版印刷インキが開示される。本発明のインキは、４〜１０重量％の水、および２０〜３０重量％の充填剤または増量剤を含むことが好ましい。本発明のインキは、４〜１０重量％の水、および２５〜３０重量％の充填剤または増量剤を含むことが最も好ましい。これにより、インキの印刷特性を維持または補強しながら、平版インキに組み込まれ得る充填剤の量が増加された。
【００２７】
更なる実施形態では、１つ以上の顔料または着色剤、および１つ以上の光架橋性物質と共に、２〜２０重量％の水、および３〜１０重量％の無機充填剤を含む、新規のエネルギー硬化型平版印刷インキ。本発明のエネルギー硬化型インキは、６〜２０重量％の水、および３〜１０重量％の充填剤または増量剤を含むことが好ましい。本発明のエネルギー硬化型インキは、９〜２０重量％の水、および３〜１０重量％の充填剤または増量剤を含むことが最も好ましい。このようにして、これまでは別々にしか得られなかった、印刷性能、費用効果、およびインキ保管安定性の利益が組み合わされた。
【００２８】
また別の実施形態では、事前に練られ、高品質の印刷インキとして機能するために必要な構成成分を水成分を除いて全て含む平版インキに、水または大部分が水性の媒体を組み込むステップを含む、本発明の新規平版インキの製造方法が開示される。該方法は、インキ／水乳剤への乳化剤の組み込みを含むことによって、インキ／水乳剤形成の簡便性の適切なレベルを提供し、保管におけるその安定性を維持し、かつインキが印刷されるときに、最適な印刷および乾燥膜性能を生むことができる。本発明は特定の乳化剤の使用に限定されず、かつ好都合に、２つ以上の異なる乳化剤の組み合わせが用いられてもよい。水の事前乳化は、インキ内での水のより均等な分布を可能にする。こうすることで、印刷機上でのインキ／水平衡がより急速におよびより全面的に達成され、結果として、移動をより良好にし、蒸発する水が印刷表面に与える冷却効果が一部では原因のミスチングを少なくし、かつより清潔で健全な印刷室環境にも貢献する。
【００２９】
該乳化剤は非水溶性物質を含んでもよい。オフセット平版インキの安定した油中水微小乳剤は、上の先行技術において説明された。これらは、より低いＶＯＣ、より良好なミスチング、およびより低い水需要を含むがこれらに限定されない、非乳化インキに勝る多くの利点を提供する。しかしながら、高剪断印刷機条件下では、従来の界面活性剤で作製された微小乳剤は、多くの場合十分に安定しない。これは、劣った移動に起因する色濃度の喪失、および極端な場合には、ストリッピングに起因する画像の完全な喪失などの印刷機問題を引き起こす。本発明の乳化プロセスを用いることで、印刷プロセス中の高圧化で安定したインキを製作し得ることがここで発見された。
【００３０】
該乳化剤の組み込みは、制御されたｐＨ条件下で実施することが好ましい。最適な品質のためのｐＨ範囲は乳化剤型に関係し、ｐＨ８．０〜９．５、および４．０〜５．５であることが最も好ましい。
【００３１】
また更なる実施形態では、本発明のインキを基材上に印刷するプロセス、およびそこから派生する印刷物品が開示される。本発明のインキ中に水および充填剤または増量剤の両方を含むことによって、市販の平版インキに典型的に含まれる、典型的な炭化水素溶剤および鉱油に対する必要性が減少される。故に、本発明のインキは、ＶＯＣ含有量における減少によるより健全な印刷室環境という点と、本発明のインキを使用して作製された印刷物品の性能においては、印刷物品が梱包物品である場合、油の食品への移行が減少するという点との両方において、環境的利益をもたらす。本発明のインキを用いる場合の更なる実用的な利点は、印刷機の起動時間の短縮に起因する、廃基材、例えば新聞用紙の削減である。
【００３２】
平版印刷インキ、特にオフセット印刷用に設計されたものは、多量の水と、「充填剤」または「増量剤」と呼ばれる多量の無機粒状物質とを同時に含むように調製された。増量剤は、炭酸カルシウム、粘土（ベントナイト、モンモリロナイト、およびカオリン粘土を含む）、滑石、炭酸マグネシウムおよびシリカ、またはそれらの組み合わせから選択されることが好ましい。該充填剤は、炭酸カルシウムまたはカオリン粘土であり、粒子の平均粒径が１．４ミクロン以下である粒子形態にあることが最も好ましい。任意に、粘土、または用いられる他の充填剤を分散させるために、分散剤が使用され得る。平版インキを空気または熱乾燥させるために適した物質の好ましい類は、変性大豆油分散剤である。
【００３３】
充填剤または増量剤の適切な選択は、該充填剤または増量剤の粒径および粒径分布、併せてその油吸収能力、それだけでなく印刷インキを構成する他の原料の性質にも依存することが、当業者によって理解されるであろう。後者は、当業者に周知のように、インキがコールドセット、ヒートセット、または枚葉給紙オフセット印刷のために設計されているかどうかに従って選択される。非常に多い投与量での充填剤の使用は、固有インキ特性のために慎重に調合されなければならない。平版印刷インキは、慎重に制御された高いレベルのタックを必要とする。タックとは、印刷される基材に合わせて調整する必要がある平版インキ特性である。例えば、被膜されていない新聞用原紙上に印刷するには、ピッキング（「ピッキング」とは、多色印刷プロセス中の別のインキによる印刷済みインキの除去のこと）、および基材繊維が壊れることを避けるために、例えば被膜された紙に比べて、より低いタックが必要とされる。インキ粘度は、単位タック当たり最も高い粘度であることが好ましい。タックは、９０±０．５ｏＦに維持された水槽と電子インコメータとを使用して便利に測定される。
【００３４】
加えて、乾燥したインキ膜の印刷された比色光学濃度につながるインキ強度は、紙に対して適切である必要がある。例えば、強度が高すぎる場合はインキ膜が薄くなりすぎることがあり、ひいてはインキピッキングが問題となり得る状況を作り出す。充填剤および増量剤はまた、インキのミスチングおよびフリンジング、ならびに湿し水との相互作用中の水取り込みを最適化するために、平版インキの有益な構成成分となることが、当業者に周知である。
【００３５】
充填剤または増量剤の上述の特色は、本発明のインキの場合と同様に、大部分が乳化した形態にある水を含有する平版印刷インキの含水量の安定化における物質であることが理解されるであろう。印刷インキに組み込まれ得る水分量、およびそのインキ内の乳化水の安定性が、適した乳化補助添加剤の使用によって強化され得ることもまた、本発明の特徴である。製造、保管、および輸送を通して、ならびに印刷プロセス中に、油中水乳剤の安定性が高く留まることは、本発明のインキの重要な特徴である。とりわけ、これには高剪断および高圧の影響下で乳剤の相分離が起きないことが求められる。平版印刷インキの高剪断は、製造中、およびインキがローラトレインを下ってインキ壺から印刷版に移動されるときの両方に、それが直面せざるを得ない環境の特徴である。この新規のインキシステムの目標は、実験室および商業印刷室両方の条件下で、従来の平版インキと比較して許容可能な、または好ましくはそれよりも向上した性能を呈することである。本発明のプラットフォームを使用すると、水は、最大３０重量％の範囲で存在し得る適した充填剤の両立した存在下で、最大４０重量％のレベルで平版インキに乳化され得ることが見出された。そのようなインキは、最大４０バールの加圧まで安定している。
【００３６】
印刷されたときのインキの比色光学濃度およびインキの使用可能回数が、水および充填剤両方の添加の恩恵を受けていない平版インキと最低でも同等に留まることが、本発明の特徴である。比色光学濃度の特性および使用可能回数は、水添加率ではなく、油中水乳剤の安定性にのみ左右される。使用可能回数の向上（インキ消費の減少）。インキ使用可能回数は、特定の光学濃度で基材の特定の領域を覆うために必要なインキ量として定義される。使用可能回数の向上は、印刷者にとって経済的な利益である、印刷機実行中のインキ消費の削減をもたらす。使用可能回数は、例えば、プルフバウ印刷適性試験機（Ｐｒｕｆｂａｕ  Ｐｒｉｎｔａｂｉｌｉｔｙ  Ｔｅｓｔｅｒ）を用いて、ヒートセットおよび枚葉給紙インキに対してはＡＰＣＯ紙上への実験室での印刷に基づく濃度曲線から、測定および算出され得る。また、コールドセットインキに対しては２７．７＃Ａｂｉｂｏｗ製新聞用紙上に印刷することによって、便利に査定され得る。後者の場合には、基材をシンバトロール（Ｓｉｎｖａｔｒｏｌ）ヒートセット乾燥機を使用して乾燥させる。濃度は、Ｘ−Ｒｉｔｅ分光濃度計を使用して記録し得る。化学天秤上で秤量することによって決定される、等密度を達成するために必要とされるインキ量は、相対する使用可能回数を決定する。等密度でのより少ない重量は、向上した使用可能回数と同一視できる。
【００３７】
印刷機上の高剪断条件に供される場合、本発明のインキは、その凝集および移動性を維持する。不安定な乳化は、ストリッピングおよび色調整の喪失などの印刷機問題を引き起こす。相当量の水および充填剤を含みながら光学濃度および使用可能回数を最低でも維持できることの更なる利益は、印刷インキの有機成分が削減されることである。これは、上で説明されるように、ＶＯＣ削減と、食品中の汚染に関する問題を後に引き起こし得る鉱油などの物質の存在を限定することとの両方に対する利益である。
【００３８】
本発明の印刷インキへの水の組み込みは、各々が組み込みに最適なｐＨを有する異なる乳化剤の適切な選択によって最適化され得ることが、本発明の更なる特徴である。それ故、印刷インキに組み込まれる水分量を最適化するために、上文で明らかにされた全ての述べられた利益を最大化するために、個々の水性乳化剤溶液は、連続的にインキマトリクスに混合されなければならず、それにより、異なる最適なｐＨ値の乳化剤を全て同時に添加することによって引き起こされる劣った乳剤安定性を避けることが、本発明の特徴である。見出された特に効果的な添加スキームは、第１に、弱アルカリ性溶液（最適なｐＨ範囲８．０〜９．５）に最も適した乳化剤を用いること、そして第２に、弱酸性条件（ｐＨ４．０〜５．５）に最も適した乳化剤を用いること、そして必要な場合には、第３および最後に、弱アルカリ性溶液（最適なｐＨ範囲８．０〜９．５）に最も適した乳化剤の投入である。スキームは、アラビアゴムなどのガム類が、これらの天然ガムが乳化剤のうちの１つとして使用される場合に分離することを避けるために、重要である。このプラットフォームアプローチは、オフセットインキの全ての型に適用でき、比色光学濃度またはインキ使用可能回数の喪失なく圧力に安定である乳剤を提供する。適した乳化剤としては、トール油脂肪酸の塩、ダイマー酸、ポリアルキレンオキシド界面活性剤、アンバーガム、アラビアゴム、マレイン化脂肪エステル、マレイン化脂肪アミド、およびジオレイン酸、好ましくはポリ（アルキエンオキシド）ジオレイン酸または変性ショ糖ジオレイン酸が挙げられるが、これらに限定されない。
【００３９】
本発明の印刷インキから派生する更なる利益は、平版オフセット印刷プロセス中のブランケット上の減少した堆積に見出される。「堆積」は、インキが印刷機を通って移動できないことによって起こる、ブランケットまたは印刷版上の顔料粒子および紙繊維の蓄積として定義される。本発明のインキは、その堆積傾向において向上することが見出された。これは、本発明のインキを印刷機上に用いる場合の、ブランケット洗浄回数における減少によって分かる。ブランケット洗浄間隔は、従来の印刷インキを用いる場合と比較して、平均で２倍であることが見出された。堆積はまた、目視基準でも査定され、１〜３が最小限または軽度の堆積、４〜６が中等度の堆積、および７〜１０が重度の堆積として、１〜１０で格付けされ得る。
【００４０】
平版インキ設計に適した樹脂としては、炭化水素樹脂、ハイブリッド樹脂（炭化水素／ロジン配合物）、アルデヒド樹脂、マレイン酸変性ロジンエステル、アルキド類、フェノール変性ロジンエステル、および従来の平版法のための当業者に周知の他のものが挙げられるが、これらに限定されない。
【００４１】
適した油および溶剤としては、２５℃の液状のモノ、ジ、またはトリグリセリド、重油、炭化水素留出物、および鉱油が挙げられるが、これらに限定されない。
【００４２】
本発明のインキに適したワックスとしては、アミドワックス、エルカ酸アミドワックス、ポリプロピレンワックス、パラフィンワックス、ポリエチレンワックス、ポリテトラフルオロエチレン、カルナバワックス、およびそれらの組み合わせが挙げられるが、これらに限定されない。
【００４３】
流動の修正、表面張力、レオロジー、光沢、可塑性、ｐＨ、顔料および増量剤の湿潤、ならびに乾燥および硬化した印刷されたインキの耐摩耗性を含む、特定の適用に対するインキ性能を最適化する目的に適した添加剤。インキまたはコーティング中に含有されるそのような添加剤とは、典型的に、界面活性剤、ワックス、有効期間安定剤など、およびそれらの組み合わせである。これらの添加剤は、均染剤、有効期間安定剤、湿潤剤、スリップ剤、流動化剤、分散剤、および脱気剤として機能し得る。上文で開示された通りのワックスに加えて、好ましい添加剤としては、フッ化炭素、シリコーン、ならびに有機モノマー型およびポリマー型を含む界面活性剤が挙げられる。該添加剤は、上文で言及されたものを含む乳化剤を更に含んでもよい。
【００４４】
エネルギー硬化型平版インキに対しては、本発明のインキ中で使用されるアクリルモノマーが、硬化速度、耐溶剤性、硬度を与え、粘度調節を可能にする、明確な構造、２以上の官能価を持ち、重量数平均２００〜８００ダルトンである、アクリル酸のエステルであることが好ましい。アクリレートモノマーおよびオリゴマーの例の非限定的な一覧としては、１，２−エチレングリコールジアクリレート、１，４−ブタンジオールジアクリレート、１，６−ヘキサンジオールジアクリレート、ジプロピレングリコールジアクリレート、ネオペンチルグリコールジアクリレート、エトキシル化ペンチルグリコールジアクリレート、プロポキシル化ネオペンチルグリコールジアクリレート、トリプロピレングリコールジアクリレート、ビスフェノールＡジアクリレート、エトキシル化ビスフェノールＡジアクリレート、ビスフェノールＡジグリシジルエーテルジアクリレート、エトキシル化ビスフェノールＡジアクリレート、ポリ（エチレン）グリコールジアクリレート、トリメチロールプロパントリアクリレート、トリメチロールプロパントリメタクリレート、エトキシル化トリメチロールプロパントリアクリレート、プロポキシル化トリメチロールプロパントリアクリレート、プロポキシル化グリセロールトリアクリレート、ペンタエリスリトールトリアクリレート、エトキシル化ペンタエリスリトールトリアクリレート、プロポキシル化ペンタエリスリトールテトラアクリレート、エトキシル化ペンタエリスリトールテトラアクリレート、ジ（トリメチロールプロパン）テトラアクリレート、ジ（ペンタエリスリトール）ペンタアクリレート、ジ（ペンタエリスリトール）ヘキサアクリレート、エトキシル化ジ（ペンタエリスリトール）ヘキサアクリレート、またはそれらの混合物が挙げられ、好ましいものは、エトキシル化トリメチロールプロパントリアクリレート類、エトキシル化ペンタエリスリトールトリアクリレート類、およびプロポキシル化ペンタエリスリトールテトラアクリレート類である。
【００４５】
本発明のインキ中で使用されるアクリルオリゴマーは、例えば、エポキシアクリレート、ポリエステルアクリレート、アクリル化ポリウレタン、アクリル化ポリアクリレート、アクリル化ポリエーテル、アマニ油ならびに大豆およびヒマシ油系のアクリル化エポキシ化油、ならびにそれらの混合物などの、重量数平均４００〜３０００ダルトンであり、アクリレート官能価が２以上であるプレポリマーであることが好ましい。それは、レオロジー、顔料湿潤、移動、光沢、耐化学性、および他の膜特性を与える。
【００４６】
本発明の放射線硬化型インキは、ポリアクリレート類、ポリエステル類、ポリウレタン類、ポリアミド類、ケトン樹脂、アルデヒド樹脂、アルキド樹脂、フェノール−ホルムアルデヒド樹脂、ロジン樹脂、炭化水素樹脂、アルキド樹脂、または前述のものの混合物などの、硬化型アクリル基を持たない不活性の非硬化型樹脂を含んでもよい。そのような不活性樹脂は、１，０００〜３０，０００ダルトンの数平均分子量を有することが好ましく、１，０００〜４，０００ダルトンの数平均分子量を有することが最も好ましい。そのような樹脂は、収縮を削減し、付着、顔料湿潤、光沢、レオロジー、柔軟性を向上させてよく、かつ通常は、固体の「硬い」樹脂が、トリメチロールプロパントリアクリレートなどのアクリルモノマー中に溶解され、ワニスとして練られる前に原料の予混合物に添加される。本発明のエネルギー硬化型インキは、１つ以上の染料の形態にある着色剤、またはその中に分散された顔料を含有してもよい。
【００４７】
本発明のエネルギー硬化型インキは、ＵＶ光によって硬化される場合、ベンゾフェノン類、ベンジルケタール類、ジアルコキシアセトフェノン類、ヒドロキシアルキルアセトフェノン類、アミノアルキルフェノン類、アクリルホスフィンオキシド類、およびチオキサントン類、例えば、ベンゾフェノン、メチルベンゾフェノン、４−フェニルベンゾフェノン、４，４’−ビス（ジメチルアミノ）−ベンゾフェノン、４，４’−ビス（ジエチルアミノ）−ベンゾフェノン、２，２−ジメトキシ−２−フェニルアセトフェノン、ジメトキシアセトフェノン、ジエトキシアセトフェノン、２−ヒドロキシ−２−メチル−１−フェニルプロパン−１−オン、２−ベンジル−２−ジメチルアミノ−１−（４−モルホリノフェニル）−ブタン−１−オン、２−メチル−１−［４（メトキシチオ）−フェニル］−２−モルホリノプロパン−２−オン、ジフェニルアシルフェニルホスフィンオキシド、ジフェニル（２，４，６−トリメチルベンゾイル）ホスフィンオキシド、２，４，６−トリメチルベンゾイルエトキシフェニルホスフィンオキシド、２−イソプロピルチオキサントン、４−イソプロピルチオキサントン、２，４−ジメチルチオキサントン、またはそれらの混合物などの光開始剤を含有してもよい。
【００４８】
いわゆる「ハイブリッド」型、つまり、空気酸化、周囲温度乾燥、基材への吸収、熱、赤外線放射、化学線、および電子線を含むがこれらに限定されない複数の手段によって硬化され得る平版印刷インキは、従来型硬化平版インキとエネルギー硬化型平版インキとの両方に適した原料を含有してもよいことが、当業者に理解されるであろう。
【００４９】
本発明のインキ中での使用に適した着色剤としては、従来の染料および有機または無機顔料が挙げられる。染料としては、アゾ染料、アントラキノン染料、キサンテン染料、アジン染料、およびそれらの組み合わせが挙げられるが、これらに限定されない。代表的な顔料は、例えば、ピグメントイエロー１、ピグメントイエロー３、ピグメントイエロー１２、ピグメントイエロー１３、ピグメントイエロー１４、ピグメントイエロー１７、ピグメントイエロー６３、ピグメントイエロー６５、ピグメントイエロー７３、ピグメントイエロー７４、ピグメントイエロー７５、ピグメントイエロー８３、ピグメントイエロー９７、ピグメントイエロー９８、ピグメントイエロー１０６、ピグメントイエロー１１１、ピグメントイエロー１１４、ピグメントイエロー１２１、ピグメントイエロー１２６、ピグメントイエロー１２７、ピグメントイエロー１３６、ピグメントイエロー１３８、ピグメントイエロー１３９、ピグメントイエロー１７４、ピグメントイエロー１７６、ピグメントイエロー１８８、ピグメントイエロー１９４、ピグメントオレンジ５、ピグメントオレンジ１３、ピグメントオレンジ１６、ピグメントオレンジ３４、ピグメントオレンジ３６、ピグメントオレンジ６１、ピグメントオレンジ６２、ピグメントオレンジ６４、ピグメントレッド２、ピグメントレッド９、ピグメントレッド１４、ピグメントレッド１７、ピグメントレッド２２、ピグメントレッド２３、ピグメントレッド３７、ピグメントレッド３８、ピグメントレッド４１、ピグメントレッド４２、ピグメントレッド４８：２、ピグメントレッド５３：１、ピグメントレッド５７：１、ピグメントレッド８１：１、ピグメントレッド１１２、ピグメントレッド１２２、ピグメントレッド１７０、ピグメントレッド１８４、ピグメントレッド２１０、ピグメントレッド２３８、ピグメントレッド２６６、ピグメントブルー１５、ピグメントブルー１５：１、ピグメントブルー１５：２、ピグメントブルー１５：３、ピグメントブルー１５：４、ピグメントブルー６１、ピグメントグリーン７、ピグメントグリーン３６、ピグメントバイオレット１、ピグメントバイオレット１９、ピグメントバイオレット２３、ピグメントホワイト６、ピグメントホワイト７、酸化鉄、酸化クロム、フェロシアン化鉄アンモニウム、黒色酸化鉄、およびピグメントブラック７の群から選択されてもよい。
【００５０】
エネルギー硬化型であるように設計される本発明のインキの中でも、Ｄ＝５０  １／秒の剪断速度において５〜１００パスカル秒（ＰａＳ）の粘度であり、次の構成成分を含む群が好ましい。
（ａ）  上文で言及されたものを含む約５〜３０％のアクリルモノマーと、
（ｂ）  上文で言及されたものを含む約５〜３０％のアクリルオリゴマーと、
（ｃ）  上文で言及されたものを含む約０〜２５％の不活性樹脂と、
（ｄ）  上文で言及されたものを含む約５〜２５％の着色剤または顔料と、
（ｅ）  上文で言及されたものを含む約０〜２０％の光開始剤と、
（ｆ）  約２〜２０％の水と、
（ｇ）  上文で言及されたものを含む約３〜１０％の充填剤と、
（ｈ）  流動の修正、表面張力、光沢、流動、顔料の湿潤、および硬化したコーティングまたは印刷インキの耐摩耗性を含む、特定の適用に対するインキ性能を最適化する目的での、約０〜４％の添加剤。インキまたはコーティング中に含まれるそのような添加剤は、典型的に、界面活性剤、ワックス、有効期間安定剤など、およびそれらの組み合わせである。これらの添加剤は、均染剤、有効期間安定剤、湿潤剤、スリップ剤、流動化剤、分散剤、および脱気剤として機能し得る。好ましい添加剤としては、フッ化炭素界面活性剤、シリコーン、および有機ポリマー界面活性剤が挙げられる。例としては、Ｔｅｇｏｒａｄ製品ライン（Ｔｅｇｏｒａｄは商標であり、Ｔｅｇｏ  Ｃｈｅｍｉｅ，Ｅｓｓｅｎ，Ｇｅｒｍａｎｙの市販製品である）、およびＳｏｌｓｐｅｒｓｅ製品ライン（Ｓｏｌｓｐｅｒｓｅは商標であり、Ｌｕｂｒｉｚｏｌ  Ｃｏｍｐａｎｙの市販製品である）。該添加剤は、上文で言及されたものを含むワックス、上文で言及されたものを含む乳化剤、モノマー系界面活性剤を含むがこれらに限定されない流動化補助剤および追加的湿潤補助剤、ならびに変性大豆油を含むがこれに限定されない顔料および充填剤分散補助剤を更に含んでもよい。
【００５１】
特に好ましいインキ群は、インキが、１０℃／分の冷却速度での示差走査熱量測定法（ＤＳＣ）による測定で、乳化水に対して−４０℃未満のピーク最大値を示すことを特徴とするものである。
【００５２】
本発明のエネルギー硬化型平版インキ中に少量の乳化水（１重量％超）だけを用いても、ブランケットに移動されるインキ量は、インキ、湿し、温度、およびローラ速度に対する同一の設定下で強化されることが観察された。この技術的利点は、異なるインキ展色剤およびアクリル化希釈剤を含有する様々なインキで観察され、インキの粘度とは大いに無関係である。
【００５３】
１０重量パーセント未満、および好ましくは５重量パーセント未満の、より少ない量の水は、乳化剤、親水性無機増量剤、または水溶性樹脂を必要とすることなく、本発明のエネルギー硬化型インキに、微細に安定して乳化され得ることが、また更に観察された。先行技術において報告され、多くの場合に水を乳化した安定状態に保つために、乳化剤、モノマー系もしくはポリマー系のイオン性もしくは非イオン性界面活性剤、または水溶性モノマーもしくは樹脂を必要とする、油系のヒートセット平版乳化インキ（国際公開第２００８０４５５７８号、国際公開第２００４０４５８６３号、および米国特許公開第２００４０１３９８３号）とは異なり、本発明のインキは親水性または界面活性物質を必ずしも必要としないが、特定の印刷機特性（例えばミスチング）を向上させるために、０〜２０％、好ましくは３〜１５％で任意に使用されてもよい。
【００５４】
従来の乳化インキの乳化の概念は、水なし印刷、自己湿しインキ、または単一流体平版インキ（例えば国際公開第２００４０４５８６３号）としてのそのような概念を見越しており、それをエネルギー硬化型インキに直接採用することは、また更に不利益である。上述の乳化された従来型インキに対しては、アルコール、グリセロール、グリコールエーテル、ポリエチレングリコールオリゴマー、酸官能性アクリル樹脂および界面活性剤、ならびに乳化剤などの、多くの親和性の水溶性物質が導入される。これらの非硬化型の液状物質は、エネルギー硬化システムに組み込まれると、硬化を遅延させ、乾燥後に汚れた粘着性の表面を残す可能性がある。その上、典型的なエネルギー硬化型平版インキにおける乳化剤の使用は、水−インキバランス、および過剰乳化の危険性への影響のため、注意して使用されるべきである。
【００５５】
本発明のインキは、当技術分野で公知の典型的な手順を使用して、通常は乾式粉砕により、またはフラッシュを使用して、作製される。インキのための典型的な製造手順では、必要量の乾燥顔料を、混合機上で１５〜３０分間、樹脂、ならびに／または油、ならびに／またはアクリレートモノマーおよび／もしくはオリゴマー、ならびに添加剤と混合し、全ての顔料を浸潤させる。その後、予混合物を、所望の粉砕仕様を満たすまで３本ロールミル上で粉砕する。
【００５６】
乳化のための水は、原料の予混合物に練肉前に添加されるか、好ましくは後配合ステーションにおいて完成したインキに事後添加され得る。水が、練肉前に添加されるのではなく練肉後に加えられて撹拌されるときは、撹拌条件がよりよく制御され得るため、インキ中の乳化水の量はより一貫する。水が練肉前に導入される場合は、練肉プロセス中の蒸発のため、水の一部分が失われることがある。ミル部分が複数回のミル通過を必要とする場合には、大部分の水が失われることがある。通常、水を用いるインキの乳化は撹拌機を用いて実行され、インキに良好な剪断力を導入する。これは、中でも、プロペラ型撹拌機、デントディゾルバプレート（ｄｅｎｔｅｄ  ｄｉｓｓｏｌｖｅｒ  ｐｌａｔｅ）、遠心式混合機、または３フォイルバタフライ混合機（ｔｒｉ−ｆｏｉｌｅｄ  ｂｕｔｔｅｒｆｌｙ  ｍｉｘｅｒ）であることができる。粘度の高い混合物の分散に対しては、３フォイルバタフライ混合機が好ましい。典型的に、乳化プロセス中は、インキの温度が上昇し得る。温度は乳化中に６０℃を越えないことが好ましく、さもなければ乳化水の一部分が蒸発によって失われ得る。
【００５７】
乳化ステップ中、他の添加剤、および、エネルギー硬化型インキ製造の場合にはモノマーが添加され、レオロジー、タック、および流動を調整することができる。
【００５８】
本発明のインキを用いた印刷プロセス中の良好な移動を達成するためには、インキ中の水が十分に微細に乳化されることが好ましい。乳化の質の査定は、次の項で説明される。
【００５９】
印刷者が求める可能性のある特定の印刷方法および適用に対して印刷インキとしてよく機能するための本発明のインキの質は、次の項において明らかにされる方法のうちの１つ以上によって判断されてもよい。
【００６０】
典型的に、本発明の乳化インキは、典型的なストレスレオメータであり研究および開発においてだけでなく品質管理においても広く使用されている、ドイツのＡｎｔｏｎ  Ｐａａｒ  ＣｏｍｐａｎｙからのＰｈｙｓｉｋａ  ＲＣＳ  ３００によって供給されるものを含む、市販のコーンプレート型レオメータを用いて測定され、Ｄ＝５０  １／秒の剪断速度で５〜１００パスカル秒（ＰａＳ）の粘度を示す。インキは、Ｄ＝２〜１００  １／秒の増加する剪断速度、および５０  １／秒の剪断速度での粘度値で剪断される。２０〜５０ＰａＳの粘度が好ましい。粘度測定のための別の有用な手順は、コーンプレート型粘度計（ＨＡＡＫＥ  ＰＫ  １００回転式粘度計、角度０．５°、速度は５に設定）を用いた２５℃での測定を伴う。
【００６１】
本発明の乳化インキは、傾斜板上で１〜１５ｃｍの流動を示すことが好ましい。傾斜板は垂直（９０℃）に固定されたアルミニウム板であり、その上に１ｍｌのインキが適用される。その後、インキが重力によって１５分以内に板を下る距離が測定される。４〜８ｃｍの流動が好ましい。
【００６２】
本発明の乳化インキは、当業者には公知である、オランダで営業している企業ＩＧＴ  Ｔｅｓｔｉｎｇ  Ｓｙｓｔｅｍｓからの「タックオースコープ（Ｔａｃｋ−ｏ−Ｓｃｏｐｅ）」計器（２００１モデル）を使用した測定で、２００〜４００単位のタックを示すことが好ましい。乳化水はタックオースコープから蒸発することがあるため、特別な方法を適用する。まず、１ｍｌのインキをゴムローラ上に配し、５０ｒｐｍのローラ速度で９０秒間、次に３００ｒｐｍで３０秒間、３０℃で保つ。次に、１５０ｒｐｍのローラ速度でタック値を測定する。タックは２５０〜３５０単位であることが好ましい。
【００６３】
水乳化の質を査定するためには、示差走査熱量測定法（ＤＳＣ）を使用する。ＤＳＣは、試料および基準物の温度を上昇させるために必要な熱量における差異を温度関数として測定する、熱分析技法である。試料と基準物との両方は、実験中を通してほぼ同じ温度に維持する。ＤＳＣ実験結果は、熱流束対温度または対時間の曲線である。この技法の根底にある基本原理は、試料が相転移などの物理的な形質転換を受けるときに、両方を同じ温度で維持するために、基準物よりも多いまたは少ない熱が試料に流動する必要があることである。例えば、固体試料が液体へと融解する際、基準物と同じ速度でその温度を上昇させるためには、試料に流動する熱はより多く必要とされるであろう。これは、試料が固体から液体への吸熱相転移を受ける際の、試料による熱吸収に起因する。同様に、試料が発熱プロセス（結晶化など）を受ける際は、試料温度を上昇させるために求められる熱は低い。試料と基準物との間の熱流量の差異を観察することによって、示差走査熱量測定法は、そのような形質転換中に吸収されたまたは放出された熱量を測定することができる。
【００６４】
水が冷却されるとそれは凍結し、このプロセスの発熱性質に起因して、水が自由、「バルク」水、またはいわゆる「結合（ｂｏｕｎｄ）」もしくは「結合（ｂｏｎｄｅｄ）」乳化水であるかどうかによる熱流量ピークがＤＳＣにおいて観察され得る。先行技術によると、インキ中の自由水および界面自由水は、ＤＳＣにおいて約０℃〜−２０℃で鋭いピーク最大値を見せるのに対して、微細に乳化した水は、−３０〜−５５℃でなだらかなピーク最大値を示す。乳化プロセスの目標は、ＤＳＣにおいて−４０℃未満の最大値を持つピークのみを有するインキを提供することである。ＤＳＣにおけるピーク下の統合領域（ジュール／ｇ）は、インキ中の乳化水の量の指標である。より多くの水が微細に乳化される場合、統合領域の数はより大きくなる。自由水はエネルギー硬化型インキ中に検出されないことが理想であり、それは本実験室でこの技法を用いて実証されている。６％の乳化水を持つエネルギー硬化型インキは、典型的に、３％の水を持つインキと比べて約３倍の熱流量を示す。自由水は検出されない（−４０℃未満のピークなし）。乳化水なしのエネルギー硬化型インキは、典型的に、信号を示さない。特に好ましいインキ群は、１０℃／分の冷却速度での示差走査熱量測定法（ＤＳＣ）による測定で、乳化水に対して−４０℃未満のピーク最大値を示すことを特徴とするものである。
【００６５】
一方で、水が適切に乳化されない場合は、ＤＳＣにおけるピーク最大値はより高温に転じ、ピークの形状はよりなだらかかつ多くの場合に二峰性となる。これは、インキがより安定しなくなるという結果をもたらし、高剪断力下または保管下で、水が分離層としてインキから分離する可能性があり、結果として、本発明のエネルギー効果型インキの技術的な利点が損なわれる、または失われる。
【００６６】
乳化安定性に対する更なる試験は、次の通りである。５０グラムのインキを、４×８インチの実験室用３本ロールミルの供給ロールの中に置く。材料を、インキ製造のための当業者に公知の典型的な粉砕圧よりもわずかに低く、例えば約４３５ポンド平方インチ（ｐｓｉ）で通過させる。材料が練肉されている間、劣った安定性のインキは水を小泡として徐々に放出し、そのサイズは増大し、最終的には供給ローラ中には水のみとなる。目視検査で水乳化の質を採点する。
【００６７】
本発明のインキの乳化安定性も、Ｍｉｔｓｕｂｉｓｈｉ  Ｈｅａｖｙ  Ｉｎｄｕｓｔｒｉｅｓ  Ｌｔｄ．供給の印刷機シミュレータ装置上でパイロット規模で評価した。目的は、結果を、乳化水が非常に微細に分散されているというＤＳＣによって得たものと相関させて、輸送、運搬手順（ポンプ）中、および印刷機上でのストレス下で相分離がないようにすることであった。本発明のインキの一般的な平版安定性も、故にこの印刷機シミュレータ装置によって検証され得る。この機器は、インキをブランケット胴から、それがドクターブレードで削り取られる場所である金属胴に移動させることによって、紙なしで実行される、単独印刷機装置とみなすことができる。紙の欠如を除いて、インキは実際の印刷条件下で実行され、実際の印刷機上のような同一の試験または観察、例えば水窓（ｗａｔｅｒ  ｗｉｎｄｏｗ）、ミスチングなどを実施することができる。
【００６８】
別個のＤａｈｌｇｒｅｎ湿し構造を使用しての、１５メートル／秒の高速で実行するＭｉｔｓｕｂｉｓｈｉ印刷機シミュレータ上での本発明のインキの試験は、高レベルの鉱油を含有し、水と充填剤との両方の量子化を含むことの利益を持たない市販のインキと類似の性能を示した。
【００６９】
本発明のインキの印刷機性能の予測因子としてのＭｉｔｓｕｂｉｓｈｉ印刷シミュレータの有効性を強調するために、本発明の従来型インキを市販のオフセット平版印刷機上に３ヶ月に渡って実行し、同一の印刷機上に同一の期間実行した市販のインキセットと継続的に比較した。本発明のインキセットは、本分野におけるその性能が市販の平版印刷運転にとって有益であることから知られる市販のセットと同等に機能した。
【００７０】
更に、本発明のインキの水窓を、標準的な市販のインキと比較した。地汚れ点（非画像部を一掃するために必要な水の最低量）は、試験条件下で、基準に対しての６５％と比較して７０％であった。水の分離は、ローラを通した、またはローラ上のインキ中で観察されなかった。完全な詳細は、実施例中で以下に説明される。
【００７１】
凝固点降下は、乳化水液滴の液滴粒度分布の定性的理解を得るための手段として使用され得る。これが可能であるのは、油中水乳剤が「溶融」する温度範囲が液滴粒度分布に依存するからである。粗い液滴は少しの凝固点降下しか示さない一方で、より小さい水液滴は凝固点のより激しい降下を呈するであろう。２０％の水を含有する黄色の本発明のインキと比較する、４％の水を含有するＳｕｎ  Ｃｈｅｍｉｃａｌの基準黄色インキ（ＢＣＹ３２５０として販売される）のＤＳＣによる比較は、示唆的である。両方のＤＳＣ測定は、−４０℃で単一のピークを生んだ。これはどちらのシステムにも自由水は残っていないことを示し、試料が冷却されるときに−３０℃以上でピークショルダを示し得る。１０％の水をそっと撹拌しながら添加した別の基準インキに対しても、−３０℃で明白なショルダを持つ非常になだらかなＤＳＣ曲線が得られることが示された。これは、時間が経つにつれて再び分離する可能性の高い、評価した乳剤試料中の大きい水液滴の存在を明確に示す。これらの試験は、実験室条件下で測定する場合に、本発明のインキ中の多量の水が微細に分散されることを実証する。微細に分散した水はインキシステムにずっと強く結合するため、これは、長期間に渡るインキの観察によって実際面で裏付けられた、インキの取り扱いおよび処理中に水の分離がないであろうことの現れである。
【００７２】
本発明のインキは、上で明らかにされた試験によって測定される場合に、インキが、１０℃／分の冷却速度で測定される０〜−２０℃および−３０〜−６０℃での示差走査熱量測定法における熱流量の統合領域の比による測定で、乳化水と自由水との比が９：１を超える、大部分が乳化した水であることを特徴とすることを示すものが特に好ましい。本発明のインキは、乳化水がインキの総含水量の９０％超で存在すること、および、乳化水の液滴が１３μｍ未満のサイズを有することを特徴とすることが最も好ましい。
【００７３】
そのようなインキは、Ｍｉｔｓｕｂｉｓｈｉオフセット印刷シミュレータ上での収集されたインキによる測定で、乳化水なしの同一の調合と比較して、５〜１００％の向上した移動を呈することを更に特徴とする。
【００７４】
インキ中の水が、１０℃／分の冷却速度で測定される０〜−２０℃および−３０〜−６０℃での示差走査熱量測定法における熱流量の統合領域の比による測定で、乳化水と自由水との比が９：１を超える、大部分が乳化した水であることを特徴とするインキ。乳化水が、１３μｍ未満のサイズを有する水液滴を９０％超有することを特徴とする、請求項２７に記載のインキ。
【００７５】
インキが、Ｍｉｔｓｕｂｉｓｈｉが提供するオフセット印刷シミュレータ上での収集されたインキによる測定で、乳化水なしの同一の調合と比較して、５〜１００％の向上した移動を呈することを特徴とするインキ。
【００７６】
本発明のインキは、紙、プラスチック、金属、および複合材料などの任意の典型的な基材材料からなるものを含むがこれらに限定されない、多様な基材上に印刷されてもよい。基材は、典型的に出版物に使用される印刷原紙であってよく、または、ボール紙シートもしくは段ボールの形態にある梱包材料、アルミホイル、瓶もしくは缶などの容器などであってもよい。一部の例では、梱包材料は、ポリエチレン（ＰＥ）またはポリプロピレン（ＰＰ）などのポリオレフィン、ポリエチレンテレフタレート（ＰＥＴ）などのポリエステル、薄板状アルミホイル、金属化ポリエステル、または金属容器などの金属化ホイルである。
【００７７】
エネルギー硬化型であるように設計される本発明のインキは、インキが、６％未満の乳化水を有し、親水性親油性バランスＨＬＢ値が２〜１８の水溶性無機塩類または乳化剤を含有せず、かつ水溶性モノマーおよび樹脂を含有しないことを特徴とすることが好ましい。
【００７８】
本発明の放射線硬化型インキは、高電圧水銀球、中電圧水銀球、キセノン球、炭素アーク灯、メタルハライド球、ＵＶ−ＬＥＤ灯、または太陽光によって提供される、例えばＵＶ光などの化学線源によってＵＶ硬化され得る。適用される照射の波長は、約２００〜５００ｎｍの範囲内であることが好ましく、約２５０〜３５０ｎｍであることがより好ましい。ＵＶエネルギーは、約３０〜３０００ｍＪ／ｃｍ２の範囲内であることが好ましく、約５０〜５００ｍＪ／ｃｍ２の範囲内であることがより好ましい。加えて、電球は、放射線硬化性組成物の吸収スペクトルに従って適切に選択できる。その上、本発明のインキは、不活性条件下で硬化できる。
【００７９】
代替的に、本発明の放射線硬化型インキは、電子線（ＥＢ）によって硬化できる。商業的には、ＥＢ乾燥機は、例えば、Ｗｉｌｍｉｎｇｔｏｎ，ＭａｓｓのＥｎｅｒｇｙ  Ｓｃｉｅｎｃｅ，  Ｉｎｃ．、またはＷｉｌｍｉｎｇｔｏｎ，ＭａｓｓのＡｄｖａｎｃｅｄ  Ｅｌｅｃｔｒｏｎ  Ｂｅａｍｓ  Ｉｎｃ．（ＡＥＢ）から入手可能である。線量としても公知の吸収されたエネルギーは、キログレイ（ｋＧｙ）の単位で測定され、１ｋＧｙはキログラム当たり１，０００ジュールと同等である。典型的に、電子線量は、完全な硬化のためには１０ｋＧｙ〜約４０ｋＧｙの範囲内であるべきである。本発明の放射線硬化性組成物では、２００百万分率（ｐｐｍ）未満の酸素濃度における２０〜３０ｋＧｙの放射線量が、乾燥した耐溶剤インキまたはコーティングを得るためには通常十分である。
【００８０】
光沢は、本発明のインキの全ての類の乾燥した膜に対する主要なパラメータであり、角度６０°でのＳｈｅｅｎの光沢計を用いて便利に測定される。
【００８１】
次の実施例は、本発明の特定の態様を解説し、いかなる点においてもその範囲を限定するようには意図されず、そのように解釈されるべきではない。
【００８２】
実施例１
平版インキへの水の組み込みに対する乳化中間体の調製。従来的に硬化するオフセット平版インキに最大４０％の水を組み込むことを可能にするために、補助剤として３つの乳化溶液を調製した。
【００８３】
事前に練肉されたインキへのこれらの溶液の添加の順番は、
１．  乳化溶液１、２、３、または４（ｐＨ８．０〜９．５）
２．  中間体５から作製した乳化溶液６または７（ｐＨ４．０〜５．５）
３．  乳化溶液８（ｐＨ８．０〜９．５）
【００８４】
【表１】
2015525279.tif 000002
【００８５】
【表２】
2015525279.tif 000003
【００８６】
【表３】
2015525279.tif 000004
【００８７】
【表４】
2015525279.tif 000005
【００８８】
【表５】
2015525279.tif 000006
【００８９】
【表６】
2015525279.tif 000007
【００９０】
【表７】
2015525279.tif 000008
【００９１】
【表８】
2015525279.tif 000009
【００９２】
実施例２
シアンオフセットインキ調製および評価。インキを表９中の通りに調製した。
【００９３】
【表９】
2015525279.tif 000010
【００９４】
最大４０％の水で安定した乳化を達成するためには、添加剤および安定剤のための担体として３つの乳化溶液を用いる。ｐＨ値が異なるため、一部の乳化調整物を混合して３つ未満の別個の乳化溶液を形成することは不可能であった。表９に列挙される原料は、次の通りである。
【００９５】
１Ｙｓｅｒ  Ｓｉｒｉｕｓ  Ｖ
２Ｐｉｏｎｉｅｒ  ６７０８
３Ｒａｄｉａ  ７９６４
４Ｓｅｔａｌｉｎ  Ｖ４０２
５Ｎｅｃｉｒｅｓ  ＬＦ  ２２０
６Ｎｙｔｅｘ  ８０１２
７Ｂｌｕｅ  ｐｉｇｍｅｎｔ  １５：３
８Ｅｎｇｅｌｈａｒｄ  ＡＳＰ
９Ｃａｂｏｓｉｌ  Ｍ５
【００９６】
表９中のインキを、示される通りの一般的な手順で調製した。
１．  油を使用することによる樹脂の加熱（２００℃で２時間、１２０ｒｐｍで撹拌）
２．  高速混合機下での顔料および充填剤の添加
３．  第１の乳化溶液の添加および混合
４．  ２５分間の高速混合機下での第２の乳化溶液の添加
５．  第３の乳化溶液の添加、１５分間の高速混合機での混合
６．  上文に記載の通りに３本ロールミル上を通過させて終了（インキ中の水液滴粒度を制御するために３０バール／４３５ｐｓｉで通過。液滴が可視である場合は、再びインキを通過させる）。
【００９７】
実施例３
実施例２のシアンインキの試験は、表１０に列挙される結果をもたらした。
【００９８】
【表１０】
2015525279.tif 000011
【００９９】
【表１１】
2015525279.tif 000012
【０１００】
【表１２】
2015525279.tif 000013
【０１０１】
表１０〜１２のデータは、レオロジー、光沢、および使用可能回数において従来型インキと一致する、オフセット平版インキ、例えばヒートセットインキを、９〜３７％の水を用いて調合することが可能であることを示す。
【０１０２】
また、比較および新規シアンインキに対する濃度曲線は全て同様であった。
【０１０３】
実施例４
この実施例は、多量の充填剤と水との両方を、乳化剤を使用することなくヒートセット平版インキに組み込むことを実証する。表１３は基準および新規黄色インキ、表１４はマゼンタインキ、表１５はシアンインキ、および表１６は黒色インキの調合を示す。
【０１０４】
【表１３】
2015525279.tif 000014
【０１０５】
【表１４】
2015525279.tif 000015
【０１０６】
【表１５】
2015525279.tif 000016
【０１０７】
【表１６】
2015525279.tif 000017
【０１０８】
表１２〜１５に列挙される基剤のための中間体を、表１７の通りに調製した。
【０１０９】
【表１７Ａ】
2015525279.tif 000018
【表１７Ｂ】
2015525279.tif 000019
【０１１０】
表１３〜１６のインキを上文に記載の通りに評価して、非常に多量の水を含有しながらも、性能において基準インキと少なくとも同等であることを見出した。
【０１１１】
実施例５〜２０
これらの実施例は、本発明に従って作製したコールドセットインキの実用性を実証する。表１８は、比較黄色インキおよび本発明のインキの調合を示す。表１９は、粘土（充填剤）中間化合物の調製を示す。表２０は、比較黒色インキおよび本発明のインキの調合を示す。表２１は、比較シアンインキおよび本発明のインキの調合を示す。
【０１１２】
表２１は、比較黄色インキおよび本発明のインキの調合を示す。表２３は、１６個の実施例を作製するために用いた原料の提供元を示す。結果は、本発明のインキが、基準インキと同等のタックおよび比色光学濃度を保有し、その上、インキ色と、水および充填剤の両方のレベルとに応じて３．７％〜９．７％の向上の範囲で大いに優位な使用可能回数を有することを、明確に実証する。
【０１１３】
【表１８】
2015525279.tif 000020
【０１１４】
インキを均質になるまで高速で混合した。
【０１１５】
【表１９】
2015525279.tif 000021
【０１１６】
大豆油、ＢＨＴ溶液、および分散剤を混合槽に添加した。低剪断混合下の連続的な投与で粘土を添加した。粘土を添加したら、化合物を均質になるまで高剪断下で混合した。その後、化合物を、３／３２炭素鋼ショットを装填したＳｃｈｏｌｄショットミルに供し、約１．４ミクロンの平均ミクロン粒度に分散するまで練肉した。
【０１１７】
【表２０】
2015525279.tif 000022
【０１１８】
【表２１】
2015525279.tif 000023
【０１１９】
【表２２】
2015525279.tif 000024
【０１２０】
【表２３Ａ】
2015525279.tif 000025
【表２３Ｂ】
2015525279.tif 000026
【表２３Ｃ】
2015525279.tif 000027
【０１２１】
更に、実施例６（比較インキ）および実施例８（本発明のインキ）をＤｉｄｄｅオフセット印刷機上で次の条件下で印刷することによって、実施例５〜２０のインキの堆積を査定した。
ａ）印刷機速度：４００〜１０００ｆｔ／分
ｂ）湿し水：ＡＣＦＳ１９３、４ｏｚ／ガロン
ｃ）紙：３０＃のＢｏｗａｔｅｒの新聞用紙
ｄ）インキ：実施例２（比較）、実施例４（発明）
ｅ）印刷室：６８°Ｆ、相対湿度３４％
ｆ）４００ＦＰＭでの水設定は、実施例６に対して５８、実施例８に対して６０。
ｇ）印刷濃度は、実施例２に対して８５／８５、実施例４に対して８７／９１（ＤＩＮ法）
【０１２２】
堆積を目視基準で査定し、１〜３が最小限または軽度の堆積、４〜６が中等度の堆積、および７〜１０が重度の堆積として、１〜１０で格付けした。目視検査で、実施例２（比較）を８として格付けし、一方で実施例４（発明）を３として格付けした。
【０１２３】
実施例２１
これはインキ移動性を評価するための典型的な実験プロトコルを説明する一般的な実施例であり、Ｍｉｔｓｕｂｉｓｈｉ印刷機上での本発明のエネルギー硬化型インキに対する他の性能パラメータは、次の通りである。ローラ速度を毎分３００メートルに設定し、ローラ温度を３０℃で維持する。湿しおよびインキ設定は、印刷機が、最後のインキ移しローラと２つのインキ着けローラとの間に位置するセンサで測定した２．５μｍの一定膜重量で安定して稼動するように調節する。４つの移しローラに、インキ膜厚および含水量を判定するセンサを備え付け、版胴には、網点形状と、版が自由に稼動する条件とを制御するための顕微鏡付き高速度カメラを備え付ける。印刷機が安定して稼動するときに、インキ出しローラ上に移動したインキを規定した時間中削り取り、収集したインキを実験室の天秤上で測定する。この方法によって、インキおよび湿し水設定、温度、およびローラ速度などの同一印刷条件下のインキが、インキ出しローラ上で削り取ったインキ量によって測定される、より高い移動を提供できるかどうかを査定できる。
【０１２４】
実施例１８〜３４に例示されるように、乳化を伴うおよび伴わない様々なインキを測定した。本発明の乳化したエネルギー硬化型インキは、乳化していない比較インキと対比して、向上した移動を呈した。
【０１２５】
インキが水で乳化される場合、粘度は通常低下する。乳化インキがインキトレインの上部にある印刷機上のインキ壺を出るときに、乳化水の一部分は、ローラ温度およびローラ速度に応じたインキ薄膜からの蒸発によって失われる可能性がある。インキトレインの下部領域において、事前乳化インキは湿し水で更に乳化され、バランスは非常に迅速に達成される。本発明のインキは、そのため、良好な移動に加えて印刷機上の素早い起動も呈する。
【０１２６】
カールフィッシャー滴定による乳化水量の測定は、開始インキがより少量またはより多量の乳化水を含有するかどうかに関わらず、オフセット印刷シミュレータ上のインキ出しローラで収集されるインキが同程度の量の乳化水を有することを示した。にもかかわらず、非常に意外なことに、事前乳化されたインキは、非乳化インキと比較してより高い移動を呈する。より粘度の低いインキを用いての同一のインキ壺設定では、１回当たりより多いインキがインキ壺を出て、強化されたインキ流動、およびそれによる１回当たりのより良好な移動を付与し得るため、粘度は、移動したインキ量に影響を有するという議論もある。
【０１２７】
この効果を調査するために、基準インキおよび乳化インキの粘度を比較できるように、その中で一部のアクリル三官能性モノマーを取り除き水で置き換える３本ロールミル上で実験インキを調整した（実施例３５〜６１）。にもかかわらず、同程度の粘度をよそに、乳化インキは、非乳化インキと比較して強化された移動を呈する。効果は、アルデヒド−ケトン樹脂またはロジン樹脂または炭化水素樹脂などの異なる不活性インキ展色剤で観察された（実施例３５〜４３）。乳化したエネルギー硬化型インキの移動の観察された増大は、従って、予見または予測可能ではなく、当業者によって見込まれなかっただろう。
【０１２８】
実施例２２〜３８
水を、Ｓｕｎ  ＣｈｅｍｉｃａｌのＳｕｎＣｕｒｅ（商標）ＵＶインキ製品群からの黄色、マゼンタ、およびシアンのオフセットインキに、１７５０ｒｐｍの速度の３フォイルバタフライ混合機で１０分間乳化させた。乳化中、温度は４５〜５５℃まで上昇した。
【０１２９】
乳化の結果をＤＳＣで評価した。全てのインキが、ＤＳＣにおいて、−４０℃未満のピーク最大値を有した。
【０１３０】
その後インキを、３０％の開始湿し設定で、各セットのインキに対して同一条件下で、Ｍｉｔｓｕｂｉｓｈｉオフセット印刷シミュレータ上で実行した。湿し水は１％でのＳｕｎＦｏｕｎｔ（商標）ＳＦ４８０＋５％のＩＰＡ＋０．５％の再硬化剤、ローラ速度は３００メートル／分、板はヒートセットコンピュータから焼結板、ローラの温度は３０℃、湿し水の温度は１１〜１２℃、インキローラ設定は１０〜１２％。実行中、移動したインキをインキ出しローラから除去し、重量を乳化水なしの比較試料と比較した。
【０１３１】
以下の表２４において、乳化インキを、非乳化である以外は同一の調合を有するインキに対して比較した。インキを、ＤＳＣにおいて、乳化水に対して、粘度、タック、および最大ピーク温度によって特徴付ける。乳化水を含有する全てのインキは、非乳化比較インキと対比してオフセット印刷シミュレータで測定した、インキの増大した移動を示す。
【０１３２】
【表２４】
2015525279.tif 000028
【０１３３】
表２４のインキの査定のための試験プロトコルは次の通りである。
ａ）  粘度：Ａｎｔｏｎ  Ｐａａｒ  ｃｏｍｐａｎｙ  Ｇｅｒｍａｎｙからのコーンプレート型レオメータＲＣＳ  ３００、インキは、Ｄ＝２〜１００  １／秒の増加する剪断速度、および５０  １／秒の剪断速度での粘度値で剪断される。
ｂ）  タック：オランダのＩＧＴ  ｔｅｓｔｉｎｇ  ｓｙｓｔｅｍｓからの、較正した「タックオースコープ」計器（２００１モデル）で測定。１ｍｌのインキをＥＰＤＭゴム製インキ練りローラ３０℃上に配し、５０ｒｐｍのローラ速度で９０秒間、次に３００ｒｐｍで３０秒間練る。次に、１５０ｒｐｍのローラ速度でタック値を測定する。
ｃ）  ＤＳＣにおける乳化水のピーク最大値：利用する装備品は次の通りである。
−  ＤＳＣのためのソフトウェアを含むＰＣ
−  ＤＳＣ  Ｃｅｌｌ２００  （Ｎｅｔｚｓｃｈ  Ｃｏｍｐａｎｙ）
−  ＤＳＣ  Ｉｎｔｅｒｆａｃｅ  ＴＡＳＣ  ４１４／３（Ｎｅｔｚｓｃｈ  Ｃｏｍｐａｎｙ）
−  液体窒素のためのデュワー容器
−  化学天秤
−  アルミニウム皿＋蓋２５μＬ（Ｔｍａｘ．６００℃）
−  アルミニウム皿プレス
−  へら
【０１３４】
手順：
１．  化学天秤上で、〜２０ｍｇ（±２ｍｇ）のインキ試料をアルミニウム皿に載せ測定した。インキは、壁の上端ではなく、アルミニウム皿の中心にあるようにする。
２．  皿を蓋で閉じ、プレスで密封する。
３．  皿を測定セル中に置く。第２の空のアルミ皿を、基準セル上に置く。
４．  チャンバを閉じる。
５．  測定セルの感度を１００％に設定する。
６．  プログラムを開始する。
【０１３５】
開始：２５℃、ステップ１：窒素注入下（〜２０〜２５ｍＬ／分）で１０Ｋ／分の速度で−８０℃に冷却、ステップ２：窒素注入下（〜２０〜２５ｍＬ／分）で１０Ｋ／分の速度で２５℃に再加熱。
７．  測定後、−８０℃〜０℃の範囲におけるピークを評価する。
【０１３６】
実施例３９〜４１
表２４のインキを、表２５で明らかにした一般原理に沿って製作した。一般的な調製の実施例として、３つのシアン平版インキの調製を解説する。これらは、２５℃のローラ温度で１．０１３３×１２バールまたは１，０１３３×１０５×１２パスカル（Ｐａ）に等しい１２気圧（ａｔｍ）のローラ圧力下の３本ロールミル上で作製した。インキを、良好な粒度とみされる、粒度ゲージが４μｍ未満の線２本未満を示すまで、ミル上を３回通過させた。インキは、添加した水の分の粘度を補うために、三官能性アクリルモノマーの量において異なる。２つのインキに、３．５％（実施例４０）および５％（実施例４１）の水を乳化させた。実施例３９は比較であり、乳化水を含有しない。これにより、ほぼ同じ粘度を３つのインキ全てにおいて達成した。その後、インキを、一般実施例２１中と同じ条件下で（全てのインキに対して５％というインキ壺設定を除く）オフセット印刷シミュレータ上で実行し、移動を測定した。
【０１３７】
【表２５】
2015525279.tif 000029
【０１３８】
表１９に対する注記：＊アクリル三官能性モノマー中の４８％の不活性アルデヒド樹脂溶液、＊＊油変性ポリエステルアクリレート
【０１３９】
乳化水を含有する実施例４０および４１は、非乳化比較実施例３９と対比してＭｉｔｓｕｂｉｓｈｉオフセット印刷シミュレータで測定するときに、インキの増大した移動を示す。
【０１４０】
実施例４２〜４５
４つのシアン平版インキを、２５℃のローラ温度で１．０１３３×１２バールまたは１，０１３３×１０５×１２パスカル（Ｐａ）に等しい１２ａｔｍのローラ圧力で３本ロールミル上で作製した。インキを、良好な粒度とみされる、粒度ゲージが４μｍ未満の線２本未満を示すまで、ミル上を３回通過させた。インキは、三官能性アクリルモノマーの量、およびワニス中の樹脂の型において異なる。２つのインキ（実施例４３および４５）に、５％の水を乳化させた。実施例４２および４４は比較であり、乳化水を含有しない。これにより、ほぼ同じ粘度を全てのインキ中で達成した。その後、インキを、一般実施例２１中と同じ条件下でオフセット印刷シミュレータ上で実行し、移動を測定した。インキの調製は表２６に示される。
【０１４１】
【表２６】
2015525279.tif 000030
【０１４２】
表２６に対する注記：＊アクリルモノマー中の４２％の溶液、＊＊アクリルモノマー中の４５％の溶液
【０１４３】
上の表において、乳化インキ実施例４３および４５を、ほぼ同一の粘度を有する非乳化インキ実施例４２および４４に対して比較した。乳化水を含有する実施例４３および４５は、非乳化比較実施例４２および４４と対比してＭｉｔｓｕｂｉｓｈｉオフセット印刷シミュレータで評価するときに、表２６において解説される通りに、インキの増大した移動を示す。
【０１４４】
実施例４３および４５も、Ｄｉｄｄｅオフセット輪転印刷機（ＧＳＳ，Ｇｒａｐｈｉｃ  Ｓｙｓｔｅｍｓ  Ｓｅｒｖｉｃｅｓ）上で試験した。再び、乳化インキは、同じ光学濃度を得るためのインキ壺設定が減少したことによって示されるように、向上した移動を示唆した（インキノッチ対基準）。光学濃度を、Ｄｉｄｄｅ印刷機上にインストールしたオンラインの濃度計によって測定し、Ｇｒｅｔａｇ−ＭａｃＢｅｔｈ  Ｃｏｍｐａｎｙからの「ＳｐｅｃｔｒｏＥｙｅ」分光光度計によって後で確認する。以下の表２７は、同じ光学濃度のためのインキ設定を提供する。
【０１４５】
【表２７】
2015525279.tif 000031
【０１４６】
乳化インキ４３および４５に対しては、同じ光学濃度で、比較インキ２８に対してよりも低いインキ壺設定しか求められず、それは本発明のインキに対するより高いインキ移動を示唆することにも注目すべきである。
【０１４７】
実施例４６〜４７
これらの実施例は、本発明の有用な電子線（ＥＢ）硬化型平版インキを明らかにする。９．４重量％の乳化水を含有する乳化シアンインキ（実施例４７）を、乳化水なしの比較ＥＢインキ（実施例４６）と比較して試験した。両方のインキを、３０％の開始湿し設定で、同一条件下で、Ｍｉｔｓｕｂｉｓｈｉオフセット印刷シミュレータで実行した。湿し水は３％でのＳｕｎＦｏｕｎｔ（商標）ＳＦ４８０＋５％のＩＰＡ＋０．５％の再硬化剤、ローラ速度は３００ｍ／分、板はヒートセットコンピュータから焼結板、ローラの温度は３０℃、湿し水の温度は１１〜１２℃、インキローラ設定は５％。実行中、移動したインキをインキ出しローラから除去し、表２８に示される通りに、重量を比較した。
【０１４８】
【表２８】
2015525279.tif 000032
【０１４９】
粘度、タック、および流動を、前述の通りに測定する。上の表に示される通り、乳化インキは増加した移動を示す。
【０１５０】
実施例４８
最大４０％を含有するコールドセットインキは、水を含んだ。表２９は基準黄色インキ対本発明のものを示し、表３０は基準マゼンタインキ対本発明のものを示し、表３１は基準シアンインキ対本発明のものを示す。表２９〜３１で説明される中間化合物を、表１７に示される通りに調製した。
【０１５１】
【表２９】
2015525279.tif 000033
【０１５２】
【表３０】
2015525279.tif 000034
【０１５３】
【表３１】
2015525279.tif 000035
【０１５４】
この実施例は、３〜４％の水を含有する基準コールドセットインキと、本発明のインキである（「発明」インキとして表中で記される）１０〜４０％の水を含有する「発明」インキとを比較しての調合法を実証する。発明インキの印刷性能は、上に記載の通りの実験室試験装備品を使用する基準インキと同等である。この実施例は、印刷性能上いかなる悪影響もなくＶＯＣおよび鉱油のレベルを同時に削減しながら、水をコールドセット平版インキに添加し得ることを示す。
【０１５５】
本発明は、その好ましい実施形態の観点から説明されたが、当業者によって理解されるように、より広範に適用可能である。本発明の範囲は、次の特許請求の範囲によってのみ限定される。
【国際調査報告】
2015525279.tif 000036
2015525279.tif 000037
2015525279.tif 000038